Source: https://patents.google.com/patent/JP2009004753A/en
Timestamp: 2019-04-24 18:49:36+00:00

Document:
本発明は、電気エネルギーを光に変換して発光できる発光素子、特に、有機電界発光素子（発光素子、又はＥＬ素子）に関する。 The present invention relates to a light-emitting element capable of emitting light by converting electric energy into light, particularly, an organic electroluminescent element (light emitting element, or an EL element) related.
有機電界発光素子は、低電圧で高輝度の発光を得ることができるため、有望な表示素子として注目されている。 The organic electroluminescent device, it is possible to obtain a high luminance at low voltage, have attracted attention as promising display devices. この有機電界発光素子の重要な特性値として、消費電力がある。 An important characteristic parameter of the organic electroluminescent device, there is the power consumption. 消費電力＝電圧×電流 で表され、所望の明るさを得るに必要な電圧値を低く、かつ、電流値を小さくするほど、素子の消費電力を低くする事が出来る。 Represented by power = voltage × current, low voltage required to obtain the desired brightness, and the smaller the current value, it is possible to reduce the power consumption of the device.
素子に流れる電流値を低くする一つの試みとして、オルトメタル化イリジウム錯体（Ir(ppy) 3 :Ｔｒｉｓ−Ｏｒｔｈｏ−Ｍｅｔａｌａｔｅｄ Ｃｏｍｐｌｅｘ ｏｆ Ｉｒｉｄｉｕｍ（ＩＩＩ） ｗｉｔｈ ２−Ｐｈｅｎｙｌｐｙｒｉｄｉｎｅ）からの発光を利用した発光素子が報告されている（例えば特許文献１参照）。 One attempt to lower the current flowing through the element, ortho-metalated iridium complex: light-emitting element which utilizes light emission from (Ir (ppy) 3 Tris- Ortho-Metalated Complex of Iridium (III) with 2-Phenylpyridine) It has been reported (e.g., see Patent Document 1). これらに記載のりん光発光素子は、従来の一重項発光素子に比べて外部量子効率が大幅に向上し、電流値を小さくすることに成功している。 Phosphorescent device according to these, the external quantum efficiency is greatly improved as compared with the conventional singlet light-emitting device, it has succeeded in reducing the current value.
青色りん光素子において、発光材料としてフェニルピラゾール配位イリジウム錯体を用いた例が報告されている（例えば文献2参照）。 In the blue phosphorescent devices, examples using phenylpyrazole coordination iridium complexes have been reported as a light emitting material (see, for example, Reference 2). しかしフェニルピラゾール配位イリジウム錯体は発光量子収率が低く、更なる改良が望まれていた。 However phenylpyrazole coordinated iridium complex has a low emission quantum yield, and further improvement has been desired.
フェニルピラゾール配位イリジウム錯体の発光効率向上の観点から、ビフェニルピラゾール配位イリジウム錯体が報告されている（特許文献３）が、高発光効率、色純度良い青色(極大発光波長465nm以下)、長素子寿命の点で更なる改良が求められていた。 From the viewpoint of luminous efficiency of phenylpyrazole coordination iridium complex, biphenyl pyrazole coordination iridium complexes have been reported (Patent Document 3), (hereinafter maximum emission wavelength 465 nm) high luminous efficiency, color purity good blue, long element a further improvement in terms of life has been desired.
本発明の目的は、色純度が良い(極大発光波長465nm以下)青色発光材料と、それを用いた、高効率、長寿命、低駆動電圧の全てを満足する有機電界発光素子の提供にある。 An object of the present invention, the color purity is good (maximum emission wavelength 465nm or less), and blue-emitting materials, using the same, some high efficiency, long life, the provision of the organic electroluminescent device which satisfies all of the low driving voltage.
本発明の上記課題は、下記手段により達成された。 The above object of the present invention has been achieved by the following means.
一対の電極間に発光層を含む少なくとも一層の有機層を有する有機電界発光素子であって、下記一般式［１］で示される化合物を少なくとも一層の有機層に含有する有機電界発光素子。 An organic electroluminescent device comprising at least one organic layer including a light emitting layer between a pair of electrodes, the organic electroluminescent device comprising at least one organic layer a compound represented by the following general formula .
前記一般式［１］で表される化合物が、下記一般式［４］で表される化合物であることを特徴とする〔１〕に記載の有機電界発光素子。 The compound represented by the general formula  An organic electroluminescence device according to  which is a compound represented by the following general formula .
前記一般式［１］で表される化合物が、下記一般式［５］で表される化合物であることを特徴とする〔１〕に記載の有機電界発光素子。 The compound represented by the general formula  An organic electroluminescence device according to  which is a compound represented by the following general formula .
前記一般式［１］で表される化合物が、下記一般式［８］で表される化合物であることを特徴とする〔１〕に記載の有機電界発光素子。 The compound represented by the general formula  An organic electroluminescence device according to  which is a compound represented by the following general formula .
前記一般式［１］、［４］、［５］または［８］で表される化合物を発光層に含有することを特徴とする〔１〕〜〔４〕のいずれかに記載の有機電界発光素子。 Formula , ,  or characterized by containing the light-emitting layer a compound represented by   The organic electroluminescence according to any one of to  element.
含窒素有機材料をホスト材料として発光層に含有することを特徴とする〔１〕〜〔５〕のいずれかに記載の有機電界発光素子。 The organic electroluminescence device according to any one of the characterized in that it contains a light-emitting layer a nitrogen-containing organic material as a host material  to .
前記有機電界発光素子が電子輸送層を含み、該電子輸送層に金属錯体系材料を含有することを特徴とする〔１〕〜〔６〕のいずれかに記載の有機電界発光素子。 The organic light emitting diode comprises an electron transport layer, an organic electroluminescence device according to any one of the characterized in that it contains a metal complex-based material to the electron transport layer  to .
下記一般式［８］で表される化合物。 Compound represented by the following general formula .
一般式［１］、一般式［４］、一般式［５］及び一般式［８］で表される化合物は、高い効率で、色純度良く青色発光する。 Formula , the general formula , general formula  and the compound represented by the general formula , with high efficiency, color purity may emit blue light. また、これらの化合物を発光材料として用いた有機電界発光素子では、色純度の良い青色発光が高い効率で得られ、かつ駆動電圧を低く抑えることが出来、長寿命が達成できる。 Further, in the organic electroluminescent device using these compounds as a luminescent material, color purity blue light emission can be obtained with high efficiency, and it is possible to suppress the driving voltage low, long life can be achieved.
以下、一般式［１］で表される化合物（以下「一般式［１］で表される錯体」、「金属錯体」とも称する）について説明する。 Hereinafter, the general formula  with a compound represented by (hereinafter "Formula complex represented by ", also referred to as "metal complex") will be described.
Ｍ １０１は９族金属元素を表す。 M 101 represents a Group 9 metal element. Ｍ １０１としては、イリジウム、ロジウムが好ましく、イリジウムがより好ましい。 The M 101, iridium, rhodium are preferable, iridium is preferable. Ｍ １０１の価数としては、特に限定されないが、１価、３価、４価が好ましく、３価が更に好ましい。 The valence of M 101, but are not limited to, monovalent, trivalent, tetravalent preferably, trivalent is more preferable. 破線は配位結合を示す。 A broken line indicates a coordinate bond.
Ｌ １０１は配位子を表す（配位により形成される結合としては、例えば配位結合、共有結合、イオン結合 がある）。 L 101 represents a ligand (The bond formed by coordination, such as coordination bonds, covalent bonds, ion bonds). Ｌ １０１はＭ １０１に配位する原子群であれば、特に限定されないが、炭素原子で配位する原子群、窒素原子で配位する原子群、酸素原子で配位する原子群、硫黄原子で配位する原子群、りん原子で配位する原子群が好ましく、炭素原子で配位する原子群、窒素原子で配位する原子群、酸素原子で配位する原子群がより好ましく、炭素原子で配位する原子群、窒素原子で配位する原子群がさらに好ましい。 L 101 is as long as it is an atom group coordinating to M 101, but are not limited to, atom coordinating group with carbon atoms, atom coordinating group with a nitrogen atom, atom coordinating group with an oxygen atom, a sulfur atom coordinating atom group, phosphorus is preferable atom coordinating group in atom, atom coordinating group with carbon atoms, atom coordinating group with a nitrogen atom, more preferably atom coordinating group with an oxygen atom, a carbon atom coordinating atom group, more preferably atom coordinating group with a nitrogen atom.
炭素原子で配位する原子群としては、例えばイミノ配位子、芳香族炭化水素環配位子（ベンゼン、ナフタレンなど）、ヘテロ環配位子（チオフェン、ピリジン、ピラジン、ピリミジン、ピリダジン、トリアジン、チアゾール、オキサゾール、ピロール、イミダゾール、ピラゾール、トリアゾールなど）およびこれらを含む縮合環、およびこれらの互変異性体が挙げられる。 The coordinating atom group with a carbon atom, for example an imino ligands, aromatic hydrocarbon ring ligand (benzene, naphthalene etc.), a heterocyclic ligand (thiophene, pyridine, pyrazine, pyrimidine, pyridazine, triazine, thiazole, oxazole, pyrrole, imidazole, pyrazole, triazole, etc.) and condensed rings containing these, and tautomers thereof. これらの配位子は、さらに置換基を有していても良い（置換基を有していないのが好ましい。）。 These ligands furthermore may have a substituent (preferably not substituted.). 置換基の例としては、後述のＨｙ １０１上の置換基で説明する基が挙げられ、好ましい範囲も同じである。 Examples of the substituent include groups described in the substituents on Hy 101 described later, and the preferred range is also the same.
窒素原子で配位する原子群としては、例えば含窒素ヘテロ環配位子（ピリジン、ピラジン、ピリミジン、ピリダジン、トリアジン、チアゾール、オキサゾール、ピロール、イミダゾール、ピラゾール、トリアゾールなど）、アミノ配位子（アルキルアミノ基（好ましくは炭素数２〜３０、より好ましくは炭素数２〜２０、特に好ましくは炭素数２〜１０であり、例えばメチルアミノ）、アリールアミノ基（例えばフェニルアミノ）などが挙げられる。）、アシルアミノ配位子（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、 The coordinating atom group with a nitrogen atom, for example, nitrogen-containing heterocyclic ligands (pyridine, pyrazine, pyrimidine, pyridazine, triazine, thiazole, oxazole, pyrrole, imidazole, pyrazole, triazole, etc.), amino ligand (alkyl an amino group (preferably having 2 to 30 carbon atoms, more preferably 2 to 20 carbon atoms, particularly preferably 2 to 10 carbon atoms, e.g., methylamino), and the like arylamino group (e.g., phenylamino).) , acylamino ligands (preferably having 2 to 30 carbon atoms, more preferably 2 to 20 carbon atoms, particularly preferably 2 to 10 carbon atoms, include for example acetylamino, etc. benzoylamino.) alkoxycarbonylamino group (preferably having 2 to 30 carbon atoms, more preferably 2 to 20 carbon atoms, に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、イミノ配位子などが挙げられる。 The preferably 2 to 12 carbon atoms, such as methoxycarbonylamino.), An aryloxycarbonylamino group (preferably having 7 to 30 carbon atoms, more preferably 7 to 20 carbon atoms, particularly preferably a carbon number 7 to 12, for example, phenyloxycarbonylamino and the like.), a sulfonylamino group (preferably having 1 to 30 carbon atoms, more preferably 1 to 20 carbon atoms, particularly preferably 1 to 12 carbon atoms, For example methanesulfonylamino, etc. benzenesulfonylamino and the like.), and the like imino ligand. これらの配位子はさらに置換されていても良い。 These ligands may be further substituted. 置換基の例としては、後述のＨｙ １０１上の置換基で説明する基が挙げられ、好ましい範囲も同じである。 Examples of the substituent include groups described in the substituents on Hy 101 described later, and the preferred range is also the same.
酸素原子で配位する原子群としては、アルコキシ配位子（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ配位子（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ配位子（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシルオキシ配位子（好ましくは炭素数２〜 The coordinating atom group with an oxygen atom, an alkoxy ligand (preferably having 1 to 30 carbon atoms, more preferably 1 to 20 carbon atoms, particularly preferably 1 to 10 carbon atoms, such as methoxy, ethoxy, butoxy , 2-ethylhexyloxy and the like.), an aryloxy ligand (preferably having 6 to 30 carbon atoms, more preferably 6 to 20 carbon atoms, particularly preferably 6 to 12 carbon atoms, for example, phenyloxy , 1-naphthyloxy, 2-naphthyloxy and the like.), a heterocyclic oxy ligand (preferably having 1 to 30 carbon atoms, more preferably 1 to 20 carbon atoms, particularly preferably with 1 to 12 carbon atoms There, for example pyridyloxy, pyrazyloxy, pyrimidyloxy,. etc. quinolyloxy and the like), an acyloxy ligand (preferably 2 carbon atoms ０、より好ましくは炭素数２〜２０、特に好ましくは炭素数２〜１０であり、例えばアセトキシ、ベンゾイルオキシなどが挙げられる。）、シリルオキシ配位子（好ましくは炭素数３〜４０、より好ましくは炭素数３〜３０、特に好ましくは炭素数３〜２４であり、例えばトリメチルシリルオキシ、トリフェニルシリルオキシなどが挙げられる。）、カルボニル配位子（例えばケトン配位子、エステル配位子、アミド配位子など）、エーテル配位子（例えばジアルキルエーテル配位子、ジアリールエーテル配位子、フリル配位子など）などが挙げられる。 0, more preferably 2 to 20 carbon atoms, particularly preferably 2 to 10 carbon atoms, such as acetoxy. Etc. benzoyloxy), silyloxy ligands (preferably 3 to 40 carbon atoms, more preferably 3 to 30 carbon atoms, and especially preferably from 3 to 24 carbon atoms, for example trimethylsilyloxy, etc. triphenylsilyl oxy and the like.), carbonyl ligands (e.g. a ketone ligand, esters ligand, amides distribution ligand, etc.), ethers ligands (such as dialkyl ether ligand, diaryl ether ligand, furyl ligand), and the like. これらの配位子はさらに置換されていても良い（置換基を有していないのが好ましい。）。 These ligands may be further substituted (preferably not substituted.). 置換基の例としては、後述のＨｙ １０１上の置換基で説明する基が挙げられ、好ましい範囲も同じである。 Examples of the substituent include groups described in the substituents on Hy 101 described later, and the preferred range is also the same.
硫黄原子で配位する原子群としては、アルキルチオ配位子（好ましくは炭素数１〜３０、より好ましくは炭素数１〜２０、特に好ましくは炭素数１〜１２であり、例えばメチルチオ、エチルチオなどが挙げられる。）、アリールチオ配位子（好ましくは炭素数６〜３０、より好ましくは炭素数６〜２０、特に好ましくは炭素数６〜１２であり、例えばフェニルチオなどが挙げられる。）、ヘテロ環チオ配位子（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオなどが挙げられる。）、チオカルボニル配位子（例えばチオケトン配位子、チオエステル配位子など）、チオエーテル配 The coordinating atom group with a sulfur atom, an alkylthio ligand (preferably having 1 to 30 carbon atoms, more preferably 1 to 20 carbon atoms, particularly preferably 1 to 12 carbon atoms, such as methylthio, ethylthio and the like and the like.), an arylthio ligand (preferably having 6 to 30 carbon atoms, more preferably 6 to 20 carbon atoms, particularly preferably 6 to 12 carbon atoms, such as phenylthio.), a heterocyclic thio ligand (preferably having 1 to 30 carbon atoms, more preferably 1 to 20 carbon atoms, particularly preferably 1 to 12 carbon atoms, e.g. pyridylthio, 2-benzoxazolyl thio, 2 -. etc. benzthiazolylthio the like), a thiocarbonyl ligand (e.g. thioketone ligand, a thioester ligand, etc.), thioether distribution 子（例えばジアルキルチオエーテル配位子、ジアリールチオエーテル配位子、チオフリル配位子など）などが挙げられる。 Child (e.g. dialkyl thioether ligands, diaryl thioether ligands, etc. thiofuryl ligand), and the like. これらの配位子はさらに置換されていても良い（置換基を有していないのが好ましい。）。 These ligands may be further substituted (preferably not substituted.). 置換基の例としては、後述のＨｙ １０１上の置換基で説明する基が挙げられ、好ましい範囲も同じである。 Examples of the substituent include groups described in the substituents on Hy 101 described later, and the preferred range is also the same.
りん原子で配位する原子群としては、ジアルキルホスフィノ配位子、ジアリールホスフィノ配位子、トリアルキルホスフィン、トリアリールホスフィン、ホスフィニン配位子等があげられる。 The coordinating atom group in phosphorus atom, dialkylphosphino ligand, diaryl phosphino ligand, trialkylphosphine, triarylphosphine, phosphinine ligand and the like. これらの配位子はさらに置換されていても良い（置換基を有していないのが好ましい。）。 These ligands may be further substituted (preferably not substituted.). 置換基の例としては、後述のＨｙ １０１上の置換基で説明する基が挙げられ、好ましい範囲も同じである。 Examples of the substituent include groups described in the substituents on Hy 101 described later, and the preferred range is also the same.
Ｌ １０１は更に別の金属原子と結合して複核金属錯体を形成しても良い。 L 101 may be formed dinuclear metal complexes in combination with further metal atom.
Ｈｙ １０１は置換もしくは無置換の複素芳香環を表す。 Hy 101 represents a heteroaromatic ring substituted or unsubstituted. 複素芳香環に含有するヘテロ原子としては窒素、酸素、硫黄が好ましく、窒素原子がより好ましい。 Nitrogen as the hetero atom contained in the heterocyclic aromatic ring, oxygen, sulfur is preferred, a nitrogen atom is more preferable. また員数としては５が好ましい。 The 5 is preferred as the number of members. また、Ｈｙ １０１は多環芳香環であっても良い。 Also, Hy 101 may be a polycyclic aromatic ring. Ｈｙ １０１は無置換であることが好ましい。 Hy 101 is preferably unsubstituted.
Ｈｙ １０１の置換基としては、例えば、アルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ま Examples of the substituent of hy 101, for example, an alkyl group (preferably having 1 to 30 carbon atoms, more preferably 1 to 20 carbon atoms, particularly preferably 1 to 10 carbon atoms, such as methyl, ethyl, iso- propyl, tert- butyl, n- octyl, n- decyl, n- hexadecyl, cyclopropyl, cyclopentyl, and cyclohexyl.), an alkenyl group (preferably having 2 to 30 carbon atoms, more preferably 2 to 20 carbon atoms, in particular preferably 2 to 10 carbon atoms, such as vinyl, allyl, 2-butenyl, 3-pentenyl, and the like.), an alkynyl group (preferably having 2 to 30 carbon atoms, more preferably 2 to 20 carbon atoms, in particular preferably 2 to 10 carbon atoms, such as propargyl and 3-pentynyl.), an aryl group (preferred しくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に Properly 6 to 30 carbon atoms, more preferably 6 to 20 carbon atoms, particularly preferably 6 to 12 carbon atoms, such as phenyl, p- methylphenyl, naphthyl, anthranyl.), Amino group (preferably 0 to 30 carbon atoms, more preferably 0 to 20 carbon atoms, and particularly preferably 0 to 10 carbon atoms, for example amino, methylamino, dimethylamino, diethylamino, dibenzylamino, diphenylamino, etc. ditolylamino is .), an alkoxy group (preferably having 1 to 30 carbon atoms, more preferably 1 to 20 carbon atoms, particularly preferably 1 to 10 carbon atoms, and for example, methoxy, ethoxy, butoxy, 2-ethylhexyloxy is .), an aryloxy group (preferably having 6 to 30 carbon atoms, more preferably 6 to 20 carbon atoms, in particular ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数１〜３０、より好ましくは炭素数１〜２０、特に好ましくは炭素数１〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。 Mashiku 6 to 12 carbon atoms, such as phenyloxy, 1-naphthyloxy, 2-naphthyloxy and the like.), A heterocyclic oxy group (preferably having 1 to 30 carbon atoms, more preferably 1 carbon atoms 20, particularly preferably 1 to 12 carbon atoms, e.g. pyridyloxy, pyrazyloxy, pyrimidyloxy, quinolyloxy and the like.), an acyl group (preferably having 1 to 30 carbon atoms, more preferably 1 to 20 carbon atoms, particularly preferably 1 to 12 carbon atoms, such as acetyl, benzoyl, formyl,. which and pivaloyl), alkoxycarbonyl groups (preferably having 2 to 30 carbon atoms, more preferably 2 to 20 carbon atoms, particularly preferably 2 to 12 carbon atoms, such as methoxycarbonyl and ethoxycarbonyl. ）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが ), An aryloxycarbonyl group (preferably having 7 to 30 carbon atoms, more preferably 7 to 20 carbon atoms, and especially preferably from 7 to 12 carbon atoms, such as phenyloxy carbonyl and the like.), An acyloxy group (preferably 2 to 30 carbon atoms, more preferably 2 to 20 carbon atoms, particularly preferably 2 to 10 carbon atoms, such as acetoxy. etc. benzoyloxy), an acylamino group (preferably having 2 to 30 carbon atoms, more preferably from 2 to 20 carbon atoms, particularly preferably 2 to 10 carbon atoms, include for example acetylamino, etc. benzoylamino.), an alkoxycarbonylamino group (preferably having 2 to 30 carbon atoms, more preferably carbon 2-20, especially preferably 2 to 12 carbon atoms, such as methoxycarbonylamino げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、カルバモイル基（好ましくは炭素数１〜３０、より好ましくは Is lower.), An aryloxycarbonylamino group (preferably having 7 to 30 carbon atoms, more preferably 7 to 20 carbon atoms, particularly preferably 7 to 12 carbon atoms, e.g., phenyloxycarbonylamino and the like.) , a sulfonylamino group (preferably having 1 to 30 carbon atoms, more preferably 1 to 20 carbon atoms, particularly preferably 1 to 12 carbon atoms, for example, methanesulfonylamino, and the like benzenesulfonylamino is.), a sulfamoyl group (preferably 0-12 number 0-30 carbon atoms, more preferably 0 to 20 carbon atoms, and particularly preferably carbon, for example sulfamoyl, methylsulfamoyl, dimethylsulfamoyl, and phenyl sulfamoyl is .), carbamoyl group (preferably having 1 to 30 carbon atoms, more preferably 素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオ Prime to 20, particularly preferably 1 to 12 carbon atoms, for example carbamoyl, methylcarbamoyl, diethylcarbamoyl, etc. phenylcarbamoyl and the like.), An alkylthio group (preferably having 1 to 30 carbon atoms, more preferably a carbon number 20, particularly preferably 1 to 12 carbon atoms, such as methylthio,. etc. ethylthio), an arylthio group (preferably having 6 to 30 carbon atoms, more preferably 6 to 20 carbon atoms, and particularly preferably carbon is a number 6 to 12, such as phenylthio.), a heterocyclic thio group (preferably having 1 to 30 carbon atoms, more preferably 1 to 20 carbon atoms, particularly preferably 1 to 12 carbon atoms, e.g. pyridylthio, 2-benzoxazolyl thio, 2-benzthiazolylthio などが挙げられる。 And the like. ）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙 ), A sulfonyl group (preferably having 1 to 30 carbon atoms, more preferably 1 to 20 carbon atoms, particularly preferably 1 to 12 carbon atoms, such as mesyl or tosyl.), A sulfinyl group (preferably a carbon 1-30, more preferably 1 to 20 carbon atoms, particularly preferably 1 to 12 carbon atoms, such as methanesulfinyl, like benzene sulfinyl.), a ureido group (preferably having 1 to 30 carbon atoms, more preferably having 1 to 20 carbon atoms, particularly preferably 1 to 12 carbon atoms, for example ureido, methylureido and phenylureido, and the like.), phosphoric acid amide group (preferably having 1 to 30 carbon atoms, more preferably 1 to 20 carbon atoms, particularly preferably 1 to 12 carbon atoms, such as diethyl phosphoric acid amides, such as phenyl phosphoric acid amide ani られる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル、 Is.), Hydroxy group, a mercapto group, a halogen atom (e.g. fluorine atom, chlorine atom, bromine atom, iodine atom), a cyano group, a sulfo group, a carboxyl group, a nitro group, a hydroxamic acid group, sulfino group, a hydrazino group, an imino group, a Hajime Tamaki (preferably having 1 to 30 carbon atoms, more preferably 1 to 12 carbon atoms, examples of the hetero atom include a nitrogen atom, an oxygen atom, a sulfur atom, specifically, for example imidazolyl, pyridyl, quinolyl , furyl, thienyl, piperidyl, morpholino, benzoxazolyl, benzimidazolyl, benzthiazolyl, carbazolyl group, etc. azepinyl group.), a silyl group (preferably having 3 to 40 carbon atoms, more preferably from 3 to 30 carbon atoms , particularly preferably 3 to 24 carbon atoms, such as trimethylsilyl, リフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）、２つの置換基同士が結合し環構造を形成する基などが挙げられる。 Such as Li triphenylsilyl and the like.), A silyloxy group (preferably having 3 to 40 carbon atoms, more preferably 3 to 30 carbon atoms, particularly preferably 3 to 24 carbon atoms, for example trimethylsilyloxy, triphenyl silyloxy such as and the like.), and two substituents bonded to each other group to form a ring structure. 複数の置換基は同じであっても異なっても良い。 Multiple substituents may be the same or different.
Ｈｙ １０１上の置換基の好ましい範囲としては、アルキル基、アリール基、アミノ基、アルコキシ基、ハロゲン原子、ヘテロ環基、シリル基が好ましく、ハロゲン原子、アルキル基、シリル基がより好ましく、ハロゲン原子が特に好ましい。 The preferred range of the substituent on hy 101, alkyl group, aryl group, an amino group, an alkoxy group, a halogen atom, a heterocyclic group, a silyl group are preferable, a halogen atom, an alkyl group, silyl group and more preferably a halogen atom It is particularly preferred.
Ｚ １０１からＺ １０４を含む芳香環について説明する。 For aromatic ring containing Z 104 will be described from Z 101. Ｚ １０１からＺ １０４は置換もしくは無置換の炭素原子もしくは窒素原子を表す。 Z 104 From Z 101 is a substituted or unsubstituted carbon atom or a nitrogen atom. Ｚ １０１からＺ １０４のうち、窒素原子は０もしくは１個含まれるのが好ましく、より好ましくは０個である。 Of the Z 101 of Z 104, the nitrogen atom is preferably contained 0 or 1, more preferably 0. また、Ｚ １０１とＺ １０２ 、Ｚ １０２とＺ １０３ 、Ｚ １０３とＺ １０４のいずれかで一般式［２］もしくは一般式［３］の構造と結合し縮環を形成している（縮環を形成する架橋部位のＺは炭素原子である。例えば、Ｚ １０１とＺ １０２とで縮環を形成する際は、Ｚ １０１とＺ １０２は共に炭素原子である。）。 Also forms a condensed ring attached to the structure of the general formula  or general formula  with either Z 101 and Z 102, Z 102 and Z 103, Z 103 and Z 104 (the condensed ring Z of the crosslinking sites formed which is a carbon atom. for example, when forming a condensed ring at the Z 101 and Z 102 are, Z 101 and Z 102 are both carbon atoms.). 縮環を形成する部分としてはＺ １０１とＺ １０２部分もしくはＺ １０２とＺ １０３部分で形成するのが好ましく、Ｚ １０１とＺ １０２部分で形成するのがより好ましい。 The portion forming a condensed ring formed preferably with Z 101 and Z 102 portion or Z 102 and Z 103 parts, and more preferably formed by Z 101 and Z 102 parts.
ｎ １０１は１以上の整数を表す。 n 101 represents an integer of 1 or more. ｎ １０１としては１〜３までの整数が好ましく、２もしくは３がより好ましく、３が特に好ましい。 preferably an integer of up to 1 to 3 as n 101, more preferably 2 or 3, most preferably 3. ｍ １０１は０以上の整数を表す。 m 101 represents an integer of 0 or more. ｍ １０１としては０から２までの整数が好ましく、０もしくは１がより好ましく、０が特に好ましい。 preferably an integer from 0 to 2 as m 101, more preferably 0 or 1, 0 is particularly preferred.
ｎ １０１とｍ １０１の組み合わせは、一般式［１］で表される錯体が中性錯体となる組み合わせが好ましい。 The combination of n 101 and m 101 combines the complex represented by the general formula  is a neutral complex.
以下、一般式［２］の構造および一般式［３］の構造について説明する。 Hereinafter, the structure and the general formula of General Formula  The structure of  will be described.
Ｘ ２０１ 、Ｘ ３０１は１６族原子を表す。 X 201, X 301 represents a group 16 atom. Ｘ ２０１ 、Ｘ ３０１としては、酸素原子もしくは硫黄原子が好ましく、酸素原子が特に好ましい。 The X 201, X 301, preferably an oxygen atom or a sulfur atom, an oxygen atom is particularly preferred.
Ｒ ２０１ 、Ｒ ２０２ 、Ｒ ３０１ 、Ｒ ３０２はそれぞれ独立に水素原子または置換基を表す。 R 201, R 202, R 301 , R 302 each independently represent a hydrogen atom or a substituent. ここでの置換基は、Ｈｙ １０１上の置換基で定義したものと同義であるが、Ｒ ２０１とＲ ２０２ 、Ｒ ３０１とＲ ３０２は互いに結合し、環構造（芳香環であることが好ましく、単環の芳香環であることがより好ましい。）を形成しているのが好ましい。 Substituents here is the same as defined in the substituents on Hy 101, R 201 and R 202, R 301 and R 302 are bonded to each other, is preferably a ring structure (the aromatic ring, preferably it is an aromatic monocyclic form a more preferable.).
波線の位置で一般式［１］のＺ １０１とＺ １０２ 、Ｚ １０２とＺ １０３ 、Ｚ １０３とＺ １０４のいずれかと結合する。 Z 101 and Z 102 of the general formula  at the position of the broken line, bind to either the Z 102 and Z 103, Z 103 and Z 104.
以下、一般式［４］で表される化合物について説明する。 Hereinafter, the general formula  the compound represented by will be described.
Ｍ ４０１はＭ １０１で説明したものと同義であり、好ましい範囲も同じである。 M 401 has the same meaning as those described in M 101, and the preferred range is also the same.
Ｌ ４０１は配位子を表し、Ｌ １０１と同義であり、好ましい範囲も同じである。 L 401 represents a ligand, has the same meaning as L 101, and the preferred range is also the same.
Ｒ ４０１からＲ ４０３は水素原子もしくは置換基を表す。 R 403 from R 401 represents a hydrogen atom or a substituent. Ｒ ４０１からＲ ４０３は水素原子であることが好ましい。 It is preferred from R 401 R 403 is a hydrogen atom. Ｒ ４０１からＲ ４０３で表される置換基は、Ｈｙ １０１上の置換基で定義したものと同義であり、好ましい範囲も同じである。 Substituents from R 401 represented by R 403 are the same as those defined substituents on Hy 101, and the preferred range is also the same.
Ｚ ４０１からＺ ４０４を含む芳香環について説明する。 For aromatic ring containing Z 404 will be described from Z 401. Ｚ ４０１からＺ ４０４は置換もしくは無置換の炭素原子もしくは窒素原子を表す。 Z 404 From Z 401 is a substituted or unsubstituted carbon atom or a nitrogen atom. Ｚ ４０１からＺ ４０４のうち、窒素原子は０もしくは１個含まれるのが好ましく、より好ましくは０個である。 Of the Z 401 of Z 404, the nitrogen atom is preferably contained 0 or 1, more preferably 0. また、Ｚ ４０１とＺ ４０２ 、Ｚ ４０２とＺ ４０３ 、Ｚ ４０３とＺ ４０４のいずれかで一般式［２］もしくは一般式［３］の構造と結合し縮環を形成している（縮環を形成する架橋部位のＺは炭素原子である。例えば、Ｚ ４０１とＺ ４０２とで縮環を形成する際は、Ｚ ４０１とＺ ４０２は共に炭素原子である。）。 Also forms a condensed ring attached to the structure of the general formula  or general formula  with either Z 401 and Z 402, Z 402 and Z 403, Z 403 and Z 404 (the condensed ring Z of the crosslinking sites formed which is a carbon atom. for example, when forming a condensed ring at the Z 401 and Z 402 are, Z 401 and Z 402 are both carbon atoms.). 縮環を形成する部分としてはＺ ４０１とＺ ４０２部分もしくはＺ ４０２とＺ ４０３部分で形成するのが好ましく、Ｚ ４０１とＺ ４０２部分で形成するのがより好ましい。 The portion forming a condensed ring formed preferably with Z 401 and Z 402 portion or Z 402 and Z 403 parts, and more preferably formed by Z 401 and Z 402 parts. また、結合する構造としては、一般式［３］が好ましい。 As the structure that binds the general formula  is preferable.
ｎ ４０１は１以上の整数を表す。 n 401 represents an integer of 1 or more. ｎ ４０１としては１〜３までの整数が好ましく、２もしくは３がより好ましく、３が特に好ましい。 preferably an integer of up to 1 to 3 as n 401, more preferably 2 or 3, most preferably 3.
ｍ ４０１は０以上の整数を表す。 m 401 represents an integer of 0 or more. ｍ ４０１としては０から２までの整数が好ましく、０もしくは１がより好ましく、０が特に好ましい。 preferably an integer from 0 to 2 as m 401, more preferably 0 or 1, 0 is particularly preferred.
ｎ ４０１とｍ ４０１の組み合わせは、一般式［４］で表される錯体が中性錯体となる組み合わせが好ましい。 The combination of n 401 and m 401 combines the complex represented by the general formula  is a neutral complex.
以下、一般式［５］で表される化合物について説明する。 Hereinafter, the compound represented by the formula  will be described.
Ｍ ５０１はＭ １０１で説明したものと同義であり、好ましい範囲も同じである。 M 501 has the same meaning as those described in M 101, and the preferred range is also the same.
Ｌ ５０１は配位子を表し、Ｌ １０１と同義であり、好ましい範囲も同じである。 L 501 represents a ligand, has the same meaning as L 101, and the preferred range is also the same.
Ｒ ５０１からＲ ５０４は水素原子もしくは置換基を表す。 R 504 from R 501 represents a hydrogen atom or a substituent. Ｒ ５０１からＲ ５０４は水素原子であることが好ましい。 It is preferred from R 501 R 504 is a hydrogen atom. ここでの置換基は、Ｈｙ １０１上の置換基で定義したものと同義であり、好ましい範囲も同じである。 Substituent here is the same as defined in the substituents on Hy 101, and the preferred range is also the same.
Ｚ ５０１からＺ ５０４を含む芳香環について説明する。 For aromatic ring containing Z 504 will be described from Z 501. Ｚ ５０１からＺ ５０４は置換もしくは無置換の炭素原子もしくは窒素原子を表す。 Z 504 From Z 501 is a substituted or unsubstituted carbon atom or a nitrogen atom. Ｚ ５０１からＺ ５０４のうち、窒素原子は０もしくは１個含まれるのが好ましく、より好ましくは０個である。 Of the Z 501 of Z 504, the nitrogen atom is preferably contained 0 or 1, more preferably 0. また、Ｚ ５０１とＺ ５０２ 、Ｚ ５０２とＺ ５０３ 、Ｚ ５０３とＺ ５０４のいずれかで一般式［６］もしくは一般式［７］で表される構造（一般式［７］で表される構造が好ましい。）と結合し、縮環を形成している（縮環を形成する架橋部位のＺは炭素原子である。例えば、Ｚ ５０１とＺ ５０２とで縮環を形成する際は、Ｚ ５０１とＺ ５０２は共に炭素原子である。））。 Further, as represented by the structure represented by the general formula  or the general formula  with either Z 501 and Z 502, Z 502 and Z 503, Z 503 and Z 504 (general formula  Structure is preferred.) coupled with, and the Z of the crosslinking site forming a formation to have (condensed a condensed ring is a carbon atom. for example, when forming a condensed ring at the Z 501 and Z 502 are, Z 501 and Z 502 are both carbon atoms.)). 縮環を形成する部分としてはＺ ５０１とＺ ５０２部分もしくはＺ ５０２とＺ ５０３部分で形成するのが好ましく、Ｚ ５０１とＺ ５０２部分で形成するのがより好ましい。 The portion forming a condensed ring formed preferably with Z 501 and Z 502 portion or Z 502 and Z 503 parts, and more preferably formed by Z 501 and Z 502 parts.
ｎ ５０１は１以上の整数を表す。 n 501 represents an integer of 1 or more. ｎ ５０１としては１〜３までの整数が好ましく、２もしくは３がより好ましく、３が特に好ましい。 preferably an integer of up to 1 to 3 as n 501, more preferably 2 or 3, most preferably 3.
ｍ ５０１は０以上の整数を表す。 m 501 represents an integer of 0 or more. ｍ ５０１としては０から２までの整数が好ましく、０もしくは１がより好ましく、０が特に好ましい。 preferably an integer from 0 to 2 as m 501, more preferably 0 or 1, 0 is particularly preferred.
ｎ ５０１とｍ ５０１の組み合わせは、一般式［５］で表される錯体が中性錯体となる組み合わせが好ましい。 The combination of n 501 and m 501 combines the complex represented by the general formula  is a neutral complex.
以下、一般式［６］で表される化合物および一般式［７］で表される化合物について説明する。 Hereinafter, the general formula  with a compound represented by and the general formula  the compound represented by will be described.
Ｘ ７０１ 、Ｘ ８０１は１６族原子を表す。 X 701, X 801 represents a group 16 atom. Ｘ ７０１ 、Ｘ ８０１としては、酸素原子もしくは硫黄原子が好ましく、酸素原子が特に好ましい。 The X 701, X 801, preferably an oxygen atom or a sulfur atom, an oxygen atom is particularly preferred.
Ｃｙ ７０１ 、Ｃｙ ８０１は芳香環もしくは複素芳香環を表す。 Cy 701, Cy 801 represents an aromatic ring or a heteroaromatic ring. Ｃｙ ７０１ 、Ｃｙ ８０１は多環芳香環であっても良いが、単環が好ましい。 Cy 701, Cy 801 may be a polycyclic aromatic ring, but a single ring. 構成炭素数は炭素数１〜２０が好ましく、より好ましくは２〜１０、特に好ましくは６である。 Configuration carbon atoms is preferably from 1 to 20 carbon atoms, more preferably 2 to 10, particularly preferably 6. Ｃｙ ７０１ 、Ｃｙ ８０１が複素芳香環の場合、含有するヘテロ原子としては、窒素、リン、ホウ素、シリコン、酸素、硫黄などが挙げられるが、窒素、硫黄もしくは酸素が好ましく、窒素が特に好ましい。 If Cy 701, Cy 801 is heteroaromatic ring, the hetero atom-containing, nitrogen, phosphorus, boron, silicon, oxygen, and the like sulfur and the like, nitrogen, sulfur or oxygen is preferred, nitrogen is especially preferred. Ｃｙ ７０１ 、Ｃｙ ８０１は置換基を有していても良い。 Cy 701, Cy 801 may have a substituent. ここでの置換基は、Ｈｙ １０１上の置換基で定義したものと同義であり、好ましい範囲も同じである。 Substituent here is the same as defined in the substituents on Hy 101, and the preferred range is also the same.
波線の位置で一般式［５］のＺ ５０１とＺ ５０２ 、Ｚ ５０２とＺ ５０３ 、Ｚ ５０３とＺ ５０４のいずれかと結合する。 Z 501 and Z 502 of the general formula  at the position of the broken line, bind to either the Z 502 and Z 503, Z 503 and Z 504.
一般式［８］で表される化合物について説明する。 Will be described compound represented by the general formula .
イリジウムの価数としては、特に限定されないが、１価、３価、４価が好ましく、３価が特に好ましい。 The valence of the iridium is not particularly limited, monovalent, trivalent, tetravalent preferably, trivalent particularly preferred.
Ｌ ６０１は配位子を表し、Ｌ １０１と同義であり、好ましい範囲も同じである。 L 601 represents a ligand, has the same meaning as L 101, and the preferred range is also the same.
ｎ ６０１は１以上の整数を表す。 n 601 represents an integer of 1 or more. ｎ ６０１としては１〜３までの整数が好ましく、２もしくは３がより好ましく、３が特に好ましい。 preferably an integer of up to 1 to 3 as n 601, more preferably 2 or 3, most preferably 3.
ｍ ６０１は０以上の整数を表す。 m 601 represents an integer of 0 or more. ｍ ６０１としては０から２までの整数が好ましく、０もしくは１がより好ましく、０が特に好ましい。 preferably an integer from 0 to 2 as m 601, more preferably 0 or 1, 0 is particularly preferred.
ｎ ６０１とｍ ６０１の組み合わせは、一般式［８］で表される錯体が中性錯体となる組み合わせが好ましい。 The combination of n 601 and m 601 combines the complex represented by the general formula  is a neutral complex.
Ｘ ６０１は１６族原子を表す。 X 601 represents a group 16 atom. Ｘ ６０１としては、酸素原子もしくは硫黄原子が好ましく、酸素原子が特に好ましい。 The X 601, preferably an oxygen atom or a sulfur atom, an oxygen atom is particularly preferred.
Ｒ ６０１からＲ ６０９はそれぞれ独立に水素原子または置換基を表す。 From R 601 R 609 each independently represents a hydrogen atom or a substituent. Ｒ ６０１からＲ ６０９は水素原子であることが好ましい。 It is preferred from R 601 R 609 is a hydrogen atom. ここでの置換基は、Ｈｙ １０１上の置換基で定義したものと同義であり、好ましい範囲も同じである。 Substituent here is the same as defined in the substituents on Hy 101, and the preferred range is also the same.
本発明の一般式［１］、一般式［４］、一般式［５］及び一般式［８］で表される化合物は、種々の公知の手法（例えば、 特開２００５−５３９１２に記載の方法）を用い、合成することが出来る。 The compounds of general formula , the general formula , general formula  and the compound represented by the general formula , various known methods (e.g., methods described in JP 2005-53912 ) was used, it can be synthesized. その他の化合物も、公知の手法を参考に合成することができる。 Also other compounds can be synthesized techniques known to reference.
例えば、一般式［８］で表される化合物は、実施例に記載の化合物９−１の合成手法と同様の方法により合成することができる。 For example, the compound represented by the general formula  can be synthesized by the same method as the synthesis method of Compound 9-1 described in the Examples.
以下に本発明の一般式［１］一般式［４］、一般式［５］及び一般式［８］で表される化合物の具体例を示すが、これに限定されるわけではない。 The compounds of general formula below  general formula , specific examples of the general formula  and the compound represented by the general formula , but is not limited thereto.
以下、本発明の有機電界発光素子について詳細に説明する。 It is described in detail below the organic electroluminescent device of the present invention.
本発明の有機電界発光素子は、一対の電極間に発光層を含む少なくとも一層の有機層を有する有機電界発光素子であって、前記一般式［１］で示される化合物を少なくとも一層の有機層に含有することを特徴とする。 The organic electroluminescent device of the present invention is an organic electroluminescent device having at least one organic layer including a light emitting layer between a pair of electrodes, said compound represented by the general formula  at least one organic layer characterized in that it contains. 前記一般式［１］で示される化合物は前記一般式［４］で示される化合物であることが好ましく、前記一般式［５］で示される化合物であることがより好ましく、前記一般式［８］で示される化合物であることが更に好ましい。 Preferably the compounds represented by the general formula  is a compound represented by the general formula , more preferably a compound represented by the general formula , the general formula  it is more preferably in a compound represented.
本発明の有機電界発光素子は、りん光発光材料（イリジウム錯体、白金錯体、レニウム錯体、オスミウム錯体、ルテニウム錯体などが挙げられる）を含有することが好ましい。 The organic electroluminescent device of the present invention, phosphorescent material comprises (iridium complex, a platinum complex, a rhenium complex, osmium complex, a ruthenium complex, and the like) preferred. りん光材料としては、２座以上の配位子を有する金属錯体であることが好ましく、２座の配位子を有するイリジウム錯体であることが特に好ましい。 The phosphorescent material is preferably a metal complex having a bidentate or more ligands, and particularly preferably an iridium complex having a bidentate ligand.
りん光発光材料としては、例えば、特願２００４−０８８５７５、特願２００４−１６２８４９（特開２００５−３１０７３３）、特願２００５−０６９９６３（特開２００５−３１７５１６）、特願２００４−２７１０６４、特願２００５−０４１９３９、特願２００４−２７９１５３（特開２００６−０９３５４２）、特願２００５−０７５７６９、特願２００５−０７５３４１、特願２００５−０７０９９２、特願２００５−０７５３４０ などに記載の化合物（りん光発光材料、金属錯体（白金錯体））が挙げられる。 The phosphorescent material, for example, Japanese Patent Application No. 2004-088575, No. 2004-162849 (JP 2005-310733), Japanese Patent Application No. 2005-069963 (JP 2005-317516), Japanese Patent Application No. 2004-271064, Japanese Patent Application No. 2005 -041939, Japanese Patent Application No. 2004-279153 (JP 2006-093542), Japanese Patent Application No. 2005-075769, No. 2005-075341, No. 2005-070992, compounds described, for example, Japanese Patent Application No. 2005-075340 (phosphorescent material, metal complexes (platinum complex)) and the like.
本発明において、前記一般式［１］、一般式［４］、一般式［５］または一般式［８］で表される化合物が含まれる層は特に限定されないが、正孔注入層、正孔輸送層、電子ブロック層、発光層、正孔ブロック層、励起子ブロック層、電子輸送層、電子注入層に含まれることが好ましく、正孔輸送層、発光層、正孔注入層、励起子ブロック層に含まれることがより好ましく、発光層に含まれることが特に好ましい。 In the present invention, the general formula , the general formula , general formula  or layers the compound represented by the general formula  is contained is not particularly limited, a hole injection layer, a hole transport layer, an electron blocking layer, a light emitting layer, a hole blocking layer, exciton blocking layer, an electron transport layer, is preferably contained in the electron injecting layer, a hole transport layer, light emitting layer, a hole injection layer, an exciton block more preferably in the layer, and especially preferably contained in the light-emitting layer.
本発明において、前記一般式［１］、一般式［４］、一般式［５］または一般式［８］で表される化合物は、発光層中においては、ホスト材料もしくは発光材料として用いても良いが、発光材料として用いるのが好ましい。 In the present invention, the general formula , the general formula , general formula  or a compound represented by the general formula , in the light emitting layer, be used as a host material or luminescent material good, preferably used as a luminescent material.
本発明において、前記一般式［１］、一般式［４］、一般式［５］または一般式［８］で表される化合物が発光層中に含まれる場合、本発明の化合物の発光層中における含有量（発光層の総重量における本発明の化合物重量の占める割合）は、１〜３５質量％が好ましく、３〜２５質量％がより好ましく、５〜１５質量％が特に好ましい。 In the present invention, the general formula , the general formula , general formula  or the compound represented by the general formula  contained in the emission layer, the emission layer of the compound of the present invention (ratio of weight of the compound of the present invention in the total weight of the light-emitting layer) content in is preferably from 1 to 35 wt%, more preferably from 3 to 25% by weight, particularly preferably from 5 to 15% by mass.
本発明の発光素子は基板上に陰極と陽極を有し、両電極の間に有機発光層（以下、単に「発光層」と称する場合がある。）を含む有機層（有機化合物のみからなる層であっても良いし、無機化合物を含有する有機層であっても良い）を有する。 Light-emitting element of the present invention has a cathode and an anode on a substrate, the organic light emitting layer between the electrodes consisting of only an organic layer (organic compounds containing (hereinafter, simply referred to as "light-emitting layer".) Layers it may be, has a may be an organic layer containing an inorganic compound). 発光素子の性質上、陽極及び陰極のうち少なくとも一方の電極は、透明であることが好ましい。 The nature of the light-emitting element, at least one of the anode and the cathode is preferably transparent.
本発明における有機層の積層の態様としては、陽極側から、正孔輸送層、発光層、電子輸送層の順に積層されている態様が好ましい。 As a mode of lamination of organic layers in the invention, from the anode side, a hole transport layer, luminescent layer, aspects are stacked in this order of the electron transport layer. 更に、正孔輸送層と発光層との間、又は、発光層と電子輸送層との間には、電荷ブロック層等を有していてもよい。 Furthermore, between the hole transport layer and the light-emitting layer, or between the light-emitting layer and the electron transport layer may have a charge blocking layer or the like. 陽極と正孔輸送層との間に、正孔注入層を有してもよく、陰極と電子輸送層との間には、電子注入層を有してもよい。 Between the anode and the hole transport layer, it may have a hole injection layer, between the cathode and the electron transport layer may have an electron injection layer. 尚、各層は複数の二次層に分かれていてもよい。 Each layer may be divided into plural secondary layers.
次に、本発明の発光材料を構成する要素について、詳細に説明する。 Next, the components constituting the light emitting material of the present invention will be described in detail.
本発明で使用する基板としては、有機層から発せられる光を散乱又は減衰させない基板であることが好ましい。 The substrate used in the present invention is preferably a substrate that does not scatter or attenuate light emitted from the organic layer. その具体例としては、ジルコニア安定化イットリウム（ＹＳＺ）、ガラス等の無機材料、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、ポリ（クロロトリフルオロエチレン）等の有機材料が挙げられる。 Specific examples thereof include yttrium-stabilized zirconia (YSZ), inorganic materials such as glass, polyethylene terephthalate, polybutylene terephthalate, polyethylene naphthalate and the like, polystyrene, polycarbonate, polyethersulfone, polyarylate, polyimide, polycycloolefin , norbornene resin, an organic material such as poly (chlorotrifluoroethylene).
例えば、基板としてガラスを用いる場合、その材質については、ガラスからの溶出イオンを少なくするため、無アルカリガラスを用いることが好ましい。 For example, when glass is used as the substrate, the material thereof, in order to decrease ions eluted from the glass, it is preferred to use an alkali-free glass. また、ソーダライムガラスを用いる場合には、シリカなどのバリアコートを施したものを使用することが好ましい。 In the case of using soda lime glass, it is preferable to use a material in which a barrier coat such as silica. 有機材料の場合には、耐熱性、寸法安定性、耐溶剤性、電気絶縁性、及び加工性に優れていることが好ましい。 In the case of organic materials, heat resistance, dimensional stability, solvent resistance, electrical insulating properties, and it is preferably excellent in workability.
基板の形状、構造、大きさ等については、特に制限はなく、発光素子の用途、目的等に応じて適宜選択することができる。 Shape, structure, and size of the substrate are not particularly limited, application of the light emitting element can be appropriately selected depending on the purpose or the like. 一般的には、基板の形状としては、板状であることが好ましい。 In general, the shape of the substrate is preferably a plate shape. 基板の構造としては、単層構造であってもよいし、積層構造であってもよく、また、単一部材で形成されていてもよいし、２以上の部材で形成されていてもよい。 The structure of the substrate may be a single layer structure or may be a multilayer structure, also may be formed of a single member, or may be formed by two or more members.
基板は、無色透明であっても、有色透明であってもよいが、有機発光層から発せられる光を散乱又は減衰等させることがない点で、無色透明であることが好ましい。 Substrate may be colorless transparent or may be colored transparent, the viewpoint of not scattering or attenuating the light emitted from the organic light emitting layer is preferably colorless and transparent.
基板には、その表面又は裏面に透湿防止層（ガスバリア層）を設けることができる。 The substrate may be provided on the front or back surface moisture permeation preventing layer (gas barrier layer).
透湿防止層（ガスバリア層）の材料としては、窒化珪素、酸化珪素などの無機物が好適に用いられる。 The material of the moisture permeation preventing layer (gas barrier layer), inorganic substances such as silicon nitride and silicon oxide are preferably used. 透湿防止層（ガスバリア層）は、例えば、高周波スパッタリング法などにより形成することができる。 The moisture permeation preventing layer (gas barrier layer), for example, can be formed by a high-frequency sputtering method.
熱可塑性基板を用いる場合には、更に必要に応じて、ハードコート層、アンダーコート層などを設けてもよい。 When a thermoplastic substrate is used, if necessary, a hard coat layer, or the like may be provided an undercoat layer.
陽極は、通常、有機層に正孔を供給する電極としての機能を有していればよく、その形状、構造、大きさ等については特に制限はなく、発光素子の用途、目的に応じて、公知の電極材料の中から適宜選択することができる。 The anode is generally sufficient to have a function as an electrode supplying holes to the organic layer, is not particularly limited as to its shape, structure, size and the like, application of the light-emitting element, depending on the purpose, it can be appropriately selected from known electrode materials. 陽極は、通常透明陽極として設けられることが好ましい。 The anode is preferably usually provided as a transparent anode.
陽極の材料としては、例えば、金属、合金、金属酸化物、導電性化合物、又はこれらの混合物が好適に挙げられる。 As the material of the anode include metals, alloys, metal oxides, electrically conductive compounds, or mixtures thereof are preferably exemplified. 陽極材料の具体例としては、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル等の金属、さらにこれらの金属と導電性金属酸化物との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられる。 Specific examples of the anode material, tin oxide doped with antimony or fluorine (ATO, FTO), tin oxide, zinc oxide, indium oxide, indium tin oxide (ITO), a conductive metal such as indium zinc oxide (IZO) oxide, gold, silver, chromium and nickel, mixtures or laminates of these metals and conductive metal oxides, copper iodide, inorganic conductive materials such as copper sulfide, polyaniline, polythiophene, polypyrrole, etc. organic conductive materials, and the like laminates of these and ITO. この中で好ましいのは、導電性金属酸化物であり、特に、生産性、高導電性、透明性等の点からはＩＴＯが好ましい。 Preferable among them, conductive metal oxides, in particular, productivity, high conductivity, ITO is preferred from the viewpoint of transparency and the like.
陽極は、例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、陽極を構成する材料との適性を考慮して適宜選択した方法に従って、前記基板上に形成することができる。 The anode can be, for example, configuration printing method, a wet method such as coating method, vacuum deposition method, a sputtering method, a physical method such as ion plating, CVD, among such chemical methods such as a plasma CVD method, an anode according to the procedure consideration of the suitability of the material to be it can be formed on the substrate. 例えば、陽極の材料として、ＩＴＯを選択する場合には、陽極の形成は、直流又は高周波スパッタ法、真空蒸着法、イオンプレーティング法等に従って行うことができる。 For example, as the material of the anode, when ITO is selected, formation of the anode, a direct current or high frequency sputtering method, a vacuum deposition method, it is possible to perform ion plating or the like.
本発明の有機電界発光素子において、陽極の形成位置としては特に制限はなく、発光素子の用途、目的に応じて適宜選択することができる。 In an organic electroluminescent device of the present invention, it is to be formed is not particularly limited position of the anode, the application of the light-emitting element can be appropriately selected depending on the intended purpose. が、前記基板上に形成されるのが好ましい。 But preferably it formed on the substrate. この場合、陽極は、基板における一方の表面の全部に形成されていてもよく、その一部に形成されていてもよい。 In this case, the anode may be formed all over the one surface of the substrate, or may be formed in a part thereof.
陽極の抵抗値としては、１０ 3 Ω／□以下が好ましく、１０ 2 Ω／□以下がより好ましい。 The resistivity of the anode is preferably 10 3 Ω / □ or less, more preferably 10 2 Ω / □ or less. 陽極が透明である場合は、無色透明であっても、有色透明であってもよい。 When the anode is transparent, it may be colorless transparent or may be colored transparent. 透明陽極側から発光を取り出すためには、その透過率としては、６０％以上が好ましく、７０％以上がより好ましい。 For extracting luminescence from the transparent anode side, the transmittance is preferably 60% or more, more preferably 70% or more.
なお、透明陽極については、沢田豊監修「透明電極膜の新展開」シーエムシー刊（１９９９）に詳述があり、ここに記載される事項を本発明に適用することができる。 Concerning transparent anodes, there are described in detail in published by CMC "New Development of Transparent Electrode Film" supervised by Yutaka Sawada (1999), the contents of which are incorporated by reference herein may be applied to the present invention. 耐熱性の低いプラスティック基材を用いる場合は、ＩＴＯ又はＩＺＯを使用し、１５０℃以下の低温で成膜した透明陽極が好ましい。 In the case of using a plastic substrate low in heat resistance, using ITO or IZO, the transparent anode is preferably formed under a low temperature of 0.99 ° C. or less.
陰極は、通常、有機層に電子を注入する電極としての機能を有していればよく、その形状、構造、大きさ等については特に制限はなく、発光素子の用途、目的に応じて、公知の電極材料の中から適宜選択することができる。 In general, the cathode may have a function as an electrode for injecting electrons into the organic layer, is not particularly limited as to its shape, structure, size and the like, application of the light-emitting element, depending on the purpose, known it can be appropriately selected from among the electrode materials.
陰極を構成する材料としては、例えば、金属、合金、金属酸化物、電気伝導性化合物、これらの混合物などが挙げられる。 The material constituting the cathode include metals, alloys, metal oxides, electrically conductive compounds, and mixtures thereof. 具体例としてはアルカリ金属（たとえば、Ｌｉ、Ｎａ、Ｋ、Ｃｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、イッテルビウム等の希土類金属、などが挙げられる。 Specific examples thereof include alkali metals (e.g., Li, Na, K, Cs, etc.), alkaline earth metal (e.g., Mg, Ca), gold, silver, lead, aluminum, sodium - potassium alloy, lithium - aluminum alloy, magnesium - silver alloy, indium, rare earth metals such as ytterbium. これらは、１種単独で使用してもよいが、安定性と電子注入性とを両立させる観点からは、２種以上を好適に併用することができる。 These may be used singly, from the viewpoint of satisfying both stability and electron injection property, it may be suitably used in combination of two or more thereof.
これらの中でも、陰極を構成する材料としては、電子注入性の点で、アルカリ金属やアルカリ土類金属が好ましく、保存安定性に優れる点で、アルミニウムを主体とする材料が好ましい。 Among these, as the material constituting the cathode from the viewpoint of electron injection property, alkali metals and alkaline earth metals are preferred, from the viewpoint of excellent storage stability, a material containing aluminum as a major component are preferred.
アルミニウムを主体とする材料とは、アルミニウム単独、アルミニウムと０．０１〜１０質量％のアルカリ金属又はアルカリ土類金属との合金若しくはこれらの混合物（例えば、リチウム−アルミニウム合金、マグネシウム−アルミニウム合金など）をいう。 The materials mainly comprising aluminum mean aluminum alone, an alloy or mixture of aluminum with 0.01 to 10 wt% of an alkali metal or alkaline earth metal (e.g., lithium - aluminum alloy, a magnesium - aluminum alloy) the say.
なお、陰極の材料については、特開平２−１５５９５号公報、特開平５−１２１１７２号公報に詳述されており、これらの広報に記載の材料は、本発明においても適用することができる。 Note that the cathode material, 2-15595 and JP-are described in detail in JP-A-5-121172, and the materials described therein can also be applied in the present invention.
陰極の形成方法については、特に制限はなく、公知の方法に従って行うことができる。 The method for forming the cathode is not particularly limited, and may be a known method. 例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、前記した陰極を構成する材料との適性を考慮して適宜選択した方法に従って形成することができる。 For example, a printing method, a wet method such as coating method, vacuum deposition method, a sputtering method, a physical method such as ion plating, CVD, among such chemical methods such as a plasma CVD method, constituting the cathode described above it can be formed in accordance with appropriately selected method in consideration of the suitability of the material. 例えば、陰極の材料として、金属等を選択する場合には、その１種又は２種以上を同時又は順次にスパッタ法等に従って行うことができる。 For example, as the cathode material, in the case of selecting a metal or the like, it may be formed by simultaneously or successively sputtering one or more kinds thereof.
本発明において、陰極形成位置は特に制限はなく、有機層上の全部に形成されていてもよく、その一部に形成されていてもよい。 In the present invention, the forming position of the cathode is not particularly limited, may be formed on the entire surface of the organic layer, or may be formed in a part thereof.
また、陰極と前記有機層との間に、アルカリ金属又はアルカリ土類金属のフッ化物、酸化物等による誘電体層を０．１〜５ｎｍの厚みで挿入してもよい。 Further, between the cathode and the organic layer, a fluoride of an alkali metal or alkaline earth metal, a dielectric layer of an oxide or the like may be inserted in a thickness of 0.1 to 5 nm. この誘電体層は、一種の電子注入層と見ることもできる。 The dielectric layer may also be a kind of electron injection layer. 誘電体層は、例えば、真空蒸着法、スパッタリング法、イオンプレーティング法等により形成することができる。 The dielectric layer, for example, can be formed by a vacuum deposition method, a sputtering method, an ion plating method.
また、陰極は、透明であってもよいし、不透明であってもよい。 Further, the cathode may be transparent or may be opaque. なお、透明な陰極は、陰極の材料を１〜１０ｎｍの厚さに薄く成膜し、更にＩＴＯやＩＺＯ等の透明な導電性材料を積層することにより形成することができる。 A transparent cathode, thinly fabricating the cathode material in a thickness of 1 to 10 nm, can be formed by further laminating a transparent conductive material such as ITO or IZO.
本発明における有機層について説明する。 Described organic layer in the present invention.
本発明の有機電界発光素子は、一対の電極間に発光層を含む少なくとも一層の有機層を有する有機電界発光素子であって、前記一般式［１］で示される化合物を少なくとも一層に含有する。 The organic electroluminescent device of the present invention is an organic electroluminescent device having at least one organic layer including a light emitting layer between a pair of electrodes, it contains a compound represented by the general formula  in at least one layer.
発光層以外の他の有機層としては、前述したごとく、正孔輸送層、電子輸送層、電荷ブロック層、正孔注入層、電子注入層等の各層が挙げられる。 Other organic layers other than the light-emitting layer, as described above, a hole transporting layer, an electron transport layer, a charge blocking layer, a hole injection layer, and an electron injection layer.
本発明の有機電界発光素子において、有機層を構成する各層は、蒸着法やスパッタ法等の乾式製膜法、転写法、印刷法等いずれによっても好適に形成することができる。 In an organic electroluminescent device of the present invention, each layer constituting the organic layer, dry film forming method such as vapor deposition and sputtering, a transfer method, can be suitably formed by any printing method.
本発明における発光層は、発光材料のみで構成されていても良く、ホスト材料と発光材料の混合層とした構成でも良い。 The light-emitting layer in the invention may be composed only of a light-emitting material, or may comprise a mixed layer of a host material and a light emitting material. 発光材料は蛍光発光材料でも燐光発光材料であっても良く、ドーパントは１種であっても２種以上であっても良い。 Luminescent material may be a phosphorescent material in fluorescent material, dopant or may be two or more even one.
また、発光層は１層であっても２層以上であってもよく、それぞれの層が異なる発光色で発光してもよい。 The light emitting layer may be two or more layers may be one layer, the layers may emit lights of different colors.
ここで、ホスト材料とは、発光層を構成する材料のうち、発光材料以外のものであり、発光材料を分散して層中に保持する機能、陽極や正孔輸送層等から正孔を受け取る機能、陰極や電子輸送層等から電子を受け取る機能、正孔及び／または電子を輸送する機能、正孔と電子の再結合の場を提供する機能、再結合により生成した励起子のエネルギーを発光材料に移動させる機能、及び正孔及び／または電子を発光材料に輸送する機能のうち少なくとも一種の機能を有する材料を意味する。 Here, the host material, among the materials constituting the light-emitting layer, are those other than the light emitting material, functions to distribute the light emitting material is held in the layer, receiving holes from the anode or the hole-transporting layer, etc. function, function of receiving electrons from the cathode or the electron transport layer, etc., function of transporting holes and / or electrons, a function of providing the field for recombination of holes and electrons, emitting the energy of excitons generated by recombination function of moving the material, and means a material having at least one function among the functions of transporting holes and / or electrons to the light emitting material.
ホスト材料は電荷輸送材料であることが好ましい。 The host material is preferably a charge transporting material. ホスト材料は１種であっても２種以上であっても良く、例えば、電子輸送性のホスト材料と正孔輸送性のホスト材料を混合した構成が挙げられる。 The host material may be two or more kinds even in one, example thereof include a configuration in which a mixture of an electron transporting host material and a hole transporting host material. さらに、発光層中に電荷輸送性を有さず、発光しない材料を含んでいても良い。 Furthermore, not have charge transporting properties in the light emitting layer may contain a light emitting material that does not.
ホストの種類としては金属錯体系ホスト材料、芳香族炭化水素系ホスト材料、含窒素有機材料系ホスト材料のなかから二種選ぶのがより好ましい。 Metal complex host material as the type of host, aromatic hydrocarbon-based host material, to choose two from among the nitrogen-containing organic material-based host material more preferable. さらに好ましくは金属錯体系ホスト材料、芳香族炭化水素系ホスト材料、含窒素有機材料系ホスト材料のいずれかを含有することが好ましい。 More preferably a metal complex-based host material, an aromatic hydrocarbon host material preferably contains any one of nitrogen-containing organic material-based host material. 発光層中、５〜９９．９質量％で含まれることが好ましく、３０〜９５質量％がより好ましい。 In the light-emitting layer, it is preferably contained in 5 to 99.9 wt%, more preferably 30 to 95 wt%.
金属錯体系ホスト材料に関して説明する。 It will be described metal complex host materials. 金属錯体を構成する金属イオンとしては特に限定されないが、２価または３価の金属イオンが好ましく、３価のアルミニウムイオン、２価の亜鉛イオン、３価のガリウムイオン、２価のベリリウムイオン、２価のマグネシウムイオンがより好ましく、３価のアルミニウムイオン、３価のガリウムイオン、２価の亜鉛イオンがさらに好ましく、３価のアルミニウムイオンが特に好ましい。 No particular limitation is imposed on the metal ion constituting the metal complex is preferably a divalent or trivalent metal ions, trivalent aluminum ions, divalent zinc ions, trivalent gallium ions, divalent beryllium ion, 2 more preferably valent magnesium ions, trivalent aluminum ions, trivalent gallium ion, more preferably a divalent zinc ion, particularly preferably a trivalent aluminum ion.
芳香族炭化水素系ホスト材料に関して説明する。 It will be described aromatic hydrocarbon host materials. 芳香族炭化水素系ホスト材料とは、炭素、水素のみで構成される有機材料の事である。 The aromatic hydrocarbon-based host material, it is possible for the organic material composed of carbon, only with hydrogen. 芳香族炭化水素系ホスト材料としては、ナフタレン環などの縮環構造を持たない事が好ましい。 The aromatic hydrocarbon-based host material, it is preferable that no condensed ring structure such as naphthalene ring.
含窒素有機材料系ホスト材料に関して説明する。 It will be described nitrogen-containing organic material-based host material. 含窒素有機材料とは、窒素原子を有する有機化合物の事で、例えば、アニリン誘導体、含窒素ヘテロ環化合物、及び、これらを配位子に有する金属錯体が挙げられる。 The nitrogen-containing organic materials, by the organic compound having a nitrogen atom, for example, aniline derivatives, nitrogen-containing heterocyclic compound, and a metal complex having them ligand. 含窒素有機材料として好ましくは、含窒素ヘテロ環化合物、及び、これらを配位子に有する金属錯体であり、より好ましくは、５員の含窒素ヘテロ環（ピロール環、ピラゾール環、イミダゾール環、トリアゾール環など、好ましくはピロール環、イミダゾール環、より好ましくはピロール環）を有する化合物であり、さらに好ましくは、５員含窒素ヘテロ環と６縮環の縮環構造を有する化合物（好ましくは、インドール環、カルバゾール環）である事が好ましい。 The preferred nitrogen-containing organic materials, nitrogen-containing heterocyclic compounds, and these are metal complexes having a ligand, and more preferably, a nitrogen-containing heterocyclic (pyrrole ring of 5-, pyrazole ring, an imidazole ring, a triazole ring such as, preferably a pyrrole ring, an imidazole ring, more preferably a compound having a pyrrole ring), more preferably, the compound having 5-membered nitrogen-containing hetero ring and 6 condensed in condensed ring structure (preferably, an indole ring , it is preferred that the carbazole ring).
本発明において、含窒素有機材料をホスト材料として発光層に含有することが好ましい。 In the present invention, it is preferably contained in the light emitting layer a nitrogen-containing organic material as the host material.
本発明の発光素子の外部量子効率としては、５％以上が好ましい。 The external quantum efficiency of the light-emitting device of the present invention, preferably at least 5%. 外部量子効率の数値は２０℃で素子を駆動したときの外部量子効率の最大値、もしくは、２０℃で素子を駆動した時の３６０ｃｄ／ｍ ２付近での外部量子効率の値を用いることができる。 The maximum value of the external quantum efficiency when numeric external quantum efficiency of the device is driven at 20 ° C., or may be a value of the external quantum efficiency in the vicinity of 360 cd / m 2 when the device is driven at 20 ° C. .
本発明の発光素子の内部量子効率としては、３０％以上が好ましい。 As the internal quantum efficiency of the light-emitting device of the present invention, preferably 30% or more. 素子の内部量子効率は 内部量子効率＝外部量子効率／光取り出し効率 で算出される。 Internal quantum efficiency of the device is calculated by the internal quantum efficiency = external quantum efficiency / light extraction efficiency. 通常の有機ＥＬ素子では光取り出し効率は約２０％であるが、基板の形状、電極の形状、有機層の膜厚、無機層の膜厚、有機層の屈折率、無機層の屈折率等を工夫することにより、光取り出し効率を２０％以上にすることが可能である。 Although a normal organic EL element light extraction efficiency is about 20%, the shape of the substrate, the shape of the electrode, the film thickness of the organic layer, the film thickness of the inorganic layer, the refractive index of the organic layer, the refractive index of the inorganic layer, such as the by devising, the light extraction efficiency can be 20% or more.
本発明の発光素子は、正孔輸送層、発光層、電子輸送層の少なくとも３層を有する素子であることが好ましい。 Light-emitting element of the present invention, the hole transport layer, light emitting layer is preferably an element having at least three layers of an electron-transporting layer.
本発明の発光層に含まれるホスト材料のイオン化ポテンシャルは、５．７ｅＶ以上、６．３ｅＶ以下であることが好ましく、５．７５ｅＶ以上、６．２ｅＶ以下であることがより好ましく、５．８ｅＶ以上６．０ｅＶ以下であることがさらに好ましい。 The ionization potential of the host material contained in the luminescent layer of the present invention, more than 5.7 eV, is preferably from 6.3 eV, more 5.75EV, more preferably less 6.2 eV, more 5.8eV it is more preferably 6.0eV or less.
ホスト材料のイオン化ポテンシャルは、例えば、大気中光電子分光装置（理研計器製ＡＣ−２）、により測定できる。 The ionization potential of the host material, e.g., atmospheric photoelectron spectrometer (manufactured by Riken Keiki Co., AC-2), can be measured by.
発光層中のホスト材料の電子移動度は１×１０ −６ ｃｍ ２ ／Ｖｓ以上、１×１０ −１ ｃｍ ２ ／Ｖｓ以下であることが好ましく、５×１０ −６ ｃｍ ２ ／Ｖｓ以上１×１０ −２ ｃｍ ２ ／Ｖｓ以下であることがより好ましく、１×１０ −５ ｃｍ ２ ／Ｖｓ以上１×１０ −２ ｃｍ ２ ／Ｖｓ以下であることがさらに好ましく、５×１０ −５ ｃｍ ２ ／Ｖｓ以上５×１０ −３ ｃｍ ２ ／Ｖｓ以下であることが特に好ましい。 Electron mobility of the host material in the light-emitting layer is 1 × 10 -6 cm 2 / Vs or more, 1 is preferably × at 10 -1 cm 2 / Vs or less, 5 × 10 -6 cm 2 / Vs or more 1 × more preferably 10 -2 cm 2 / Vs or less, more preferably at most 1 × 10 -5 cm 2 / Vs or more 1 × 10 -2 cm 2 / Vs , 5 × 10 -5 cm 2 / it is especially preferred than Vs 5 × is 10 -3 cm 2 / Vs or less.
発光層中のホスト材料の正孔移動度は １×１０ −６ ｃｍ ２ ／Ｖｓ以上、１×１０ −１ ｃｍ ２ ／Ｖｓ以下であることが好ましく、５×１０ −６ ｃｍ ２ ／Ｖｓ以上１×１０ −２ ｃｍ ２ ／Ｖｓ以下であることがより好ましく、１×１０ −５ ｃｍ ２ ／Ｖｓ以上１×１０ −２ ｃｍ ２ ／Ｖｓ以下であることがさらに好ましく、５×１０ −５ ｃｍ ２ ／Ｖｓ以上１×１０ −２ ｃｍ２／Ｖｓ以下であることが特に好ましい。 The hole mobility of the host material in the light-emitting layer is 1 × 10 -6 cm 2 / Vs or more, 1 is preferably × at 10 -1 cm 2 / Vs or less, 5 × 10 -6 cm 2 / Vs or more 1 × more preferably not more than 10 -2 cm 2 / Vs, more preferably at most 1 × 10 -5 cm 2 / Vs or more 1 × 10 -2 cm 2 / Vs , 5 × 10 -5 cm 2 / it is particularly preferred Vs to 1 × is 10 -2 cm @ 2 / Vs or less.
本発明の発光層に含まれるホスト材料、電子輸送層、及び、正孔輸送材料のガラス転移点は９０℃以上４００℃以下であることが好ましく、１００℃以上３８０℃以下であることがより好ましく、１２０℃以上３７０℃以下であることがさらに好ましく、１４０℃以上３６０℃以下であることが特に好ましい。 The host materials in the light emitting layer of the present invention, an electron transport layer, and a glass transition point of the hole transport material is preferably at 400 ° C. or less 90 ° C. or more, more preferably 100 ° C. or higher 380 ° C. or less , further preferably 120 ° C. or higher 370 ° C. or less, particularly preferably 140 ° C. or higher 360 ° C. or less.
本発明の有機電界発光素子は青色色純度の観点から、発光の極大波長は好ましくは４３０ｎｍ以上、４７０ｎｍ以下であり、より好ましくは４４０ｎｍ以上、４６０ｎｍ以下である。 The organic electroluminescent device of the present invention in view of blue color purity, the maximum wavelength of light emission is preferably 430nm or more and 470nm or less, more preferably 440nm or more and 460nm or less. また、本発明の発光素子は４９０ｎｍ以上にも発光極大波長を有しても良く、白色発光素子であっても良い。 The light emitting element of the present invention may have an emission maximum wavelength for more than 490 nm, may be a white light emitting element.
本発明の有機電界発光素子は青色色純度の観点から、発光のＣＩＥ色度値のｘ値は、好ましくは０．２２以下であり、より好ましくは０．２０以下である。 The organic electroluminescent device of the present invention in view of blue color purity, the x value of the CIE chromaticity values ​​of the light emission, preferably 0.22 or less, more preferably 0.20 or less.
本発明の有機電界発光素子は青色色純度の観点から、発光のＣＩＥ色度値のｙ値は、好ましくは０．２５以下であり、より好ましくは０．２０以下であり、さらに好ましくは０．１５以下である。 The organic electroluminescent device of the present invention in view of blue color purity, y values ​​of CIE chromaticity values ​​of the light emission is preferably 0.25 or less, more preferably 0.20 or less, more preferably 0. 15 or less.
本発明の有機電界発光素子は青色色純度の観点から、発光スペクトルの半値幅は１００ｎｍ以下が好ましく、９０ｎｍ以下がより好ましく、８０ｎｍ以下がさらに好ましく、７０ｎｍ以下が特に好ましい。 From the viewpoint of the organic electroluminescent element of the blue color purity of the present invention, the half width is preferably 100nm or less of the emission spectrum, more preferably not more than 90 nm, more preferably less 80 nm, and particularly preferably equal to or less than 70 nm.
りん光材料のＴ １レベル（最低三重項励起状態のエネルギーレベル）は、６０ Ｋｃａｌ／ｍｏｌ 以上（２５１．４ ＫＪ／ｍｏｌ以上）、９０ Ｋｃａｌ／ｍｏｌ 以下（３７７．１ ＫＪ／ｍｏｌ以下） が好ましく、６２ Ｋｃａｌ／ｍｏｌ 以上（２５９．７８ ＫＪ／ｍｏｌ 以上）、８５ Ｋｃａｌ／ｍｏｌ 以下（３５６．１５ ＫＪ／ｍｏｌ 以下）がより好ましく、６５ Ｋｃａｌ／ｍｏｌ 以上（２７２．３５ ＫＪ／ｍｏｌ以上）、８０ Ｋｃａｌ／ｍｏｌ 以下（３３５．２ ＫＪ／ｍｏｌ 以下）がさらに好ましい。 T 1 level of the phosphorescent material (energy level of the lowest triplet excited state), 60 Kcal / mol or more (251.4 KJ / mol or more), 90 Kcal / mol or less (377.1 KJ / mol or less) is preferably , 62 Kcal / mol or more (259.78 KJ / mol or higher), 85 Kcal / mol or less (356.15 KJ / mol or less), more preferably, 65 Kcal / mol or more (272.35 KJ / mol or higher), 80 kcal / mol or less (335.2 KJ / mol or less) are more preferred.
発光層中のホスト材料のＴ １レベル（最低三重項励起状態のエネルギーレベル）は、６０ Ｋｃａｌ／ｍｏｌ 以上（２５１．４ ＫＪ／ｍｏｌ以上）、９０ Ｋｃａｌ／ｍｏｌ 以下（３７７．１ ＫＪ／ｍｏｌ以下） が好ましく、６２ Ｋｃａｌ／ｍｏｌ 以上（２５９．７８ ＫＪ／ｍｏｌ 以上）、８５ Ｋｃａｌ／ｍｏｌ 以下（３５６．１５ ＫＪ／ｍｏｌ 以下）がより好ましく、６５ Ｋｃａｌ／ｍｏｌ 以上（２７２．３５ ＫＪ／ｍｏｌ以上）、８０ Ｋｃａｌ／ｍｏｌ 以下（３３５．２ ＫＪ／ｍｏｌ 以下）がさらに好ましい。 T 1 level of the host material in the light emitting layer (the energy level of the lowest triplet excited state), 60 Kcal / mol or more (251.4 KJ / mol or more), 90 Kcal / mol or less (377.1 KJ / mol or less ) are preferred, 62 Kcal / mol or more (259.78 KJ / mol or more), 85 Kcal / mol or less (356.15 KJ / mol or less), more preferably, 65 Kcal / mol or more (272.35 KJ / mol or more ), 80 Kcal / mol or less (335.2 KJ / mol or less) are more preferred.
発光層に隣接する層（正孔輸送層、電子輸送層、電荷ブロック層、励起子ブロック層など）のＴ １レベル（最低三重項励起状態のエネルギーレベル）は、６０ Ｋｃａｌ／ｍｏｌ 以上（２５１．４ ＫＪ／ｍｏｌ以上）、９０ Ｋｃａｌ／ｍｏｌ 以下（３７７．１ ＫＪ／ｍｏｌ以下） が好ましく、６２ Ｋｃａｌ／ｍｏｌ 以上（２５９．７８ ＫＪ／ｍｏｌ 以上）、８５ Ｋｃａｌ／ｍｏｌ 以下（３５６．１５ ＫＪ／ｍｏｌ 以下）がより好ましく、６５ Ｋｃａｌ／ｍｏｌ 以上（２７２．３５ ＫＪ／ｍｏｌ以上）、８０ Ｋｃａｌ／ｍｏｌ 以下（３３５．２ ＫＪ／ｍｏｌ 以下）がさらに好ましい。 Layer adjacent to the light-emitting layer (a hole transport layer, an electron transport layer, a charge blocking layer, an exciton blocking layer, etc.) T 1 level (the energy level of the lowest triplet excited state) of, 60 Kcal / mol or more (251. 4 KJ / mol or more), 90 Kcal / mol or less (377.1 KJ / mol or less) are preferred, 62 Kcal / mol or more (259.78 KJ / mol or more), 85 Kcal / mol or less (356.15 KJ / mol or less), more preferably, 65 Kcal / mol or more (272.35 KJ / mol or more), 80 Kcal / mol or less (335.2 KJ / mol or less) are more preferred.
りん光材料、ホスト材料等の各種材料のＴ １レベル（最低三重項励起状態のエネルギーレベル）は、石英ガラス板上に真空蒸着した材料膜の７７Ｋでのりん光スペクトルの短波長端より算出できる。 Phosphorescent materials, T 1 level of various materials such as a host material (energy level of the lowest triplet excited state) can be calculated from the short wavelength end of the phosphorescent spectra at 77K material film was vacuum deposited on a quartz glass plate .
本発明に使用できる蛍光発光材料の例としては、例えば、ベンゾオキサゾール誘導体、ベンゾイミダゾール誘導体、ベンゾチアゾール誘導体、スチリルベンゼン誘導体、ポリフェニル誘導体、ジフェニルブタジエン誘導体、テトラフェニルブタジエン誘導体、ナフタルイミド誘導体、クマリン誘導体、縮合芳香族化合物、ペリノン誘導体、オキサジアゾール誘導体、オキサジン誘導体、アルダジン誘導体、ピラリジン誘導体、シクロペンタジエン誘導体、ビススチリルアントラセン誘導体、キナクリドン誘導体、ピロロピリジン誘導体、チアジアゾロピリジン誘導体、シクロペンタジエン誘導体、スチリルアミン誘導体、ジケトピロロピロール誘導体、芳香族ジメチリディン化合物、８−キノリノール誘導体の金属錯体やピロメテン誘導体の Examples of the fluorescent material usable in the invention include benzoxazole derivatives, benzimidazole derivatives, benzothiazole derivatives, styryl benzene derivatives, polyphenyl derivatives, diphenyl butadiene derivatives, tetraphenyl butadiene derivatives, naphthalimide derivatives, coumarin derivatives , condensed aromatic compounds, perinone derivatives, oxadiazole derivatives, oxazine derivatives, aldazine derivatives, pyralidine derivatives, cyclopentadiene derivatives, bisstyrylanthracene derivatives, quinacridone derivatives, pyrrolopyridine derivatives, thiadiazolopyridine derivatives, cyclopentadiene derivatives, styryl amine derivatives, diketopyrrolopyrrole derivatives, aromatic dimethylidyne compounds, 8-quinolinol derivative metal complexes and pyrromethene derivatives 属錯体に代表される各種金属錯体等、ポリチオフェン、ポリフェニレン、ポリフェニレンビニレン等のポリマー化合物、有機シラン誘導体などの化合物等が挙げられる。 And various metal complexes typified by metal complex, polythiophene, polyphenylene, polyphenylene vinylene polymer compounds include compounds such as organic silane derivatives.
また、本発明に使用できる燐光発光材料は、例えば、遷移金属原子又はランタノイド原子を含む錯体が挙げられる。 Further, the phosphorescent material which can be used in the invention, for example, include complexes containing a transition metal atom or a lanthanoid atom.
遷移金属原子としては、特に限定されないが、好ましくは、ルテニウム、ロジウム、パラジウム、タングステン、レニウム、オスミウム、イリジウム、及び白金が挙げられ、より好ましくは、レニウム、イリジウム、及び白金である。 The transition metal atom is not particularly limited, preferably, ruthenium, rhodium, palladium, tungsten, rhenium, osmium, iridium, and platinum are exemplified, more preferably rhenium, iridium, and platinum.
ランタノイド原子としては、ランタン、セリウム、プラセオジム、ネオジム、サマリウム、ユーロピウム、ガドリニウム、テルビウム、ジスプロシウム、ホルミウム、エルビウム、ツリウム、イッテルビウム、ルテシウムが挙げられる。 Examples of the lanthanoid atom include lanthanum, cerium, praseodymium, neodymium, samarium, europium, gadolinium, terbium, dysprosium, holmium, erbium, thulium, ytterbium and lutetium. これらのランタノイド原子の中でも、ネオジム、ユーロピウム、及びガドリニウムが好ましい。 Among these lanthanoid atoms, neodymium, europium and gadolinium are preferred.
錯体の配位子としては、例えば、G.Wilkinson等著，Comprehensive Coordination Chemistry, Pergamon Press社１９８７年発行、H.Yersin著，「Photochemistry and Photophysics of Coordination Compounds」 Springer-Verlag社１９８７年発行、山本明夫著「有機金属化学−基礎と応用−」裳華房社１９８２年発行等に記載の配位子などが挙げられる。 Examples of the ligand of the complex, for example, G.Wilkinson et al., Comprehensive Coordination Chemistry, Pergamon Press, Inc. 1987, H.Yersin al., "Photochemistry and Photophysics of Coordination Compounds", Springer-Verlag, Inc. 1987, Akio Yamamoto al., "organometallic chemistry - Fundamentals and applications -", ​​and the like ligands according to Mohanabosha 1982 like.
具体的な配位子としては、好ましくは、ハロゲン配位子（好ましくは塩素配位子）、含窒素ヘテロ環配位子（例えば、フェニルピリジン、ベンゾキノリン、キノリノール、ビピリジル、フェナントロリンなど）、ジケトン配位子（例えば、アセチルアセトンなど）、カルボン酸配位子（例えば、酢酸配位子など）、一酸化炭素配位子、イソニトリル配位子、シアノ配位子であり、より好ましくは、含窒素ヘテロ環配位子である。 Specific examples of the ligands include preferably halogen ligands (preferably chlorine ligand), nitrogen-containing heterocyclic ligands (e.g., phenylpyridine, benzoquinoline, quinolinol, bipyridyl, phenanthroline, etc.), diketone ligands (such as acetylacetone), carboxylic acid ligands (e.g., acetic acid ligand), carbon monoxide ligand, an isonitrile ligand and a cyano ligand, and more preferably, a nitrogen-containing it is a heterocyclic ligand. 上記錯体は、化合物中に遷移金属原子を一つ有してもよいし、また、２つ以上有するいわゆる複核錯体であってもよい。 The complex may have one transition metal atom in the compound or may be a so-called polynuclear complex containing two or more. 異種の金属原子を同時に含有していてもよい。 Different kinds of metal atoms may be contained at the same time.
燐光発光材料は、発光層中に、０．１〜４０質量％含有されることが好ましく、０．５〜２０質量％含有されることがより好ましい。 Phosphorescent material in the light emitting layer, preferably be contained 0.1 to 40% by weight, and more preferably 0.5 to 20 mass%.
発光層の厚さは、特に限定されるものではないが、通常、１ｎｍ〜５００ｎｍであるのが好ましく、５ｎｍ〜２００ｎｍであるのがより好ましく、１０ｎｍ〜１００ｎｍであるのが更に好ましい。 The thickness of the light-emitting layer is not particularly limited, usually, is preferably from 1 nm to 500 nm, more preferably from 5 nm to 200 nm, still more preferably in the range of 10 nm to 100 nm.
正孔注入層、正孔輸送層は、陽極又は陽極側から正孔を受け取り陰極側に輸送する機能を有する層である。 Hole injection layer, a hole transport layer are layers having a function of transporting holes to receive the cathode side from the anode or the anode side. 正孔注入層、正孔輸送層は、具体的には、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、ポルフィリン系化合物、有機シラン誘導体、カーボン、フェニルアゾールやフェニルアジンを配位子に有するＩｒ錯体に代表される各種金属錯体等を含有する層であることが好ましい。 Hole injection layer, a hole transport layer is, specifically, a carbazole derivative, a triazole derivative, oxazole derivative, oxadiazole derivatives, imidazole derivatives, polyarylalkane derivatives, pyrazoline derivatives, pyrazolone derivatives, phenylenediamine derivatives, arylamine derivatives, amino-substituted chalcone derivatives, styryl anthracene derivatives, fluorenone derivatives, hydrazone derivatives, stilbene derivatives, silazane derivatives, aromatic tertiary amine compounds, styrylamine compounds, aromatic dimethylidine compounds, porphyrin compounds, organic silane derivatives, carbon is preferably a layer containing various metal complexes represented phenylazole or phenylazine the Ir complex having a ligand.
正孔注入層、正孔輸送層の厚さは、駆動電圧を下げるという観点から、各々５００ｎｍ以下であることが好ましい。 The thickness of the hole injecting layer and the hole transport layer is preferably from the viewpoint of lowering the driving voltage, is each 500nm or less.
正孔輸送層の厚さとしては、１ｎｍ〜５００ｎｍであるのが好ましく、５ｎｍ〜２００ｎｍであるのがより好ましく、１０ｎｍ〜１００ｎｍであるのが更に好ましい。 The thickness of the hole transport layer is preferably from 1 nm to 500 nm, more preferably from 5 nm to 200 nm, still more preferably in the range of 10 nm to 100 nm. また、正孔注入層の厚さとしては、０．１ｎｍ〜２００ｎｍであるのが好ましく、０．５ｎｍ〜１００ｎｍであるのがより好ましく、１ｎｍ〜１００ｎｍであるのが更に好ましい。 The thickness of the hole injection layer is preferably from 0.1 nm to 200 nm, more preferably from 0.5 to 100 nm, even more preferably in the range of 1 nm~100 nm.
正孔注入層、正孔輸送層は、上述した材料の１種又は２種以上からなる単層構造であってもよいし、同一組成又は異種組成の複数層からなる多層構造であってもよい。 Hole injection layer, a hole transport layer may be a monolayer structure comprising one or more of the above-mentioned materials, or a multilayer structure composed of plural layers of a homogeneous composition or a heterogeneous composition .
電子注入層、電子輸送層は、陰極又は陰極側から電子を受け取り陽極側に輸送する機能を有する層である。 Electron injection layer, the electron transport layer is a layer having a function of transporting the receiving anode electrons from the cathode or the cathode side. 電子注入層、電子輸送層は、具体的には、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、有機シラン誘導体、等を含有する層であることが好ましい。 An electron injection layer, an electron transporting layer, specifically, triazole derivatives, oxazole derivatives, oxadiazole derivatives, imidazole derivatives, fluorenone derivatives, anthraquinodimethane derivatives, anthrone derivatives, diphenylquinone derivatives, thiopyran dioxide derivatives, carbodiimide derivatives, fluorenylidene methane derivatives, distyryl pyrazine derivatives, naphthalene, aromatic tetracarboxylic anhydrides such as perylene, phthalocyanine derivatives, metal complexes, metal phthalocyanine of a 8-quinolinol derivative, a benzoxazole or benzothiazole ligand various metal complexes typified by metal complexes and is preferably an organic silane derivatives, and the like.
本発明の有機電界発光素子は、電子輸送層に金属錯体系材料を含有することが好ましい。 The organic electroluminescent device of the present invention preferably contains a metal complex-based material to the electron transport layer. 金属錯体を構成する金属イオンとしては特に限定されないが、２価または３価の金属イオンが好ましく、３価のアルミニウムイオン、２価の亜鉛イオン、３価のガリウムイオン、２価のベリリウムイオン、２価のマグネシウムイオンがより好ましく、３価のアルミニウムイオン、３価のガリウムイオン、２価の亜鉛イオンがさらに好ましく、３価のアルミニウムイオンが特に好ましい。 No particular limitation is imposed on the metal ion constituting the metal complex is preferably a divalent or trivalent metal ions, trivalent aluminum ions, divalent zinc ions, trivalent gallium ions, divalent beryllium ion, 2 more preferably valent magnesium ions, trivalent aluminum ions, trivalent gallium ion, more preferably a divalent zinc ion, particularly preferably a trivalent aluminum ion.
電子注入層、電子輸送層の厚さは、駆動電圧を下げるという観点から、各々５００ｎｍ以下であることが好ましい。 Electron injection layer, the thickness of the electron transport layer is preferably from the viewpoint of lowering the driving voltage, is each 500nm or less.
電子輸送層の厚さとしては、１ｎｍ〜５００ｎｍであるのが好ましく、５ｎｍ〜２００ｎｍであるのがより好ましく、１０ｎｍ〜１００ｎｍであるのが更に好ましい。 The thickness of the electron transport layer is preferably from 1 nm to 500 nm, more preferably from 5 nm to 200 nm, still more preferably in the range of 10 nm to 100 nm. また、電子注入層の厚さとしては、０．１ｎｍ〜２００ｎｍであるのが好ましく、０．２ｎｍ〜１００ｎｍであるのがより好ましく、０．５ｎｍ〜５０ｎｍであるのが更に好ましい。 The thickness of the electron injection layer is preferably from 0.1 nm to 200 nm, more preferably from 0.2 nm to 100 nm, even more preferably in the range of 0.5 nm to 50 nm.
電子注入層、電子輸送層は、上述した材料の１種又は２種以上からなる単層構造であってもよいし、同一組成又は異種組成の複数層からなる多層構造であってもよい。 Electron injection layer, the electron transport layer may be a monolayer structure comprising one or more of the above-mentioned materials, or a multilayer structure composed of plural layers of a homogeneous composition or a heterogeneous composition.
正孔ブロック層は、陽極側から発光層に輸送された正孔が、陰極側に通りぬけることを防止する機能を有する層である。 The hole blocking layer, the hole which has been transported into the light emitting layer from the anode side, a layer having a function of preventing passage to the cathode side. 本発明において、発光層と陰極側で隣接する有機層として、正孔ブロック層を設けることができる。 In the present invention, it is possible as an organic layer adjacent to the emitting layer on the cathode side, a hole blocking layer.
正孔ブロック層を構成する有機化合物の例としては、ＢＡｌｑ（ビス-(2-メチル-8-キノリノレート)-4-(フェニルフェノレート)アルミニウム）等のアルミニウム錯体、トリアゾール誘導体、ＢＣＰ（2,9-ジメチル-4,7-ジフェニル-1,10-フェナントロリン）等のフェナントロリン誘導体、等が挙げられる。 Examples of the organic compound constituting the hole blocking layer, BAlq (bis - (2-methyl-8-quinolinolato) -4- (phenylphenolate) aluminum) aluminum complexes such as, triazole derivatives, BCP (2, 9 - dimethyl-4,7-phenanthroline derivatives of diphenyl-1,10-phenanthroline) and the like, and the like.
正孔ブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。 The thickness of the hole blocking layer is preferably from 1 nm to 500 nm, more preferably from 5 nm to 200 nm, still more preferably in the range of 10 nm to 100 nm.
正孔ブロック層は、上述した材料の１種又は２種以上からなる単層構造であってもよいし、同一組成又は異種組成の複数層からなる多層構造であってもよい。 The hole blocking layer may be a monolayer structure comprising one or more of the above-mentioned materials, or a multilayer structure composed of plural layers of a homogeneous composition or a heterogeneous composition.
本発明において、有機ＥＬ素子全体は、保護層によって保護されていてもよい。 In the present invention, the whole organic EL device may be protected by a protective layer.
保護層に含まれる材料としては、水分や酸素等の素子劣化を促進するものが素子内に入ることを抑止する機能を有しているものであればよい。 The material contained in the protective layer, may be one which accelerate deterioration of the element, such as moisture and oxygen, and has a function of preventing from entering the device.
その具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ 2 、Ａｌ 2 Ｏ 3 、ＧｅＯ、ＮｉＯ、ＣａＯ、ＢａＯ、Ｆｅ 2 Ｏ 3 、Ｙ 2 Ｏ 3 、ＴｉＯ 2等の金属酸化物、ＳｉＮ x 、ＳｉＮ x Ｏ y等の金属窒化物、ＭｇＦ 2 、ＬｉＦ、ＡｌＦ 3 、ＣａＦ 2等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ As specific examples, In, Sn, Pb, Au , Cu, Ag, Al, Ti, a metal such as Ni, MgO, SiO, SiO 2, Al 2 O 3, GeO, NiO, CaO, BaO, Fe 2 O 3, Y 2 O 3, TiO metal oxides such as 2, SiN x, metal nitrides such as SiN x O y, MgF 2, LiF, AlF 3, CaF 2 , etc. of the metal fluoride, polyethylene, polypropylene, polymethyl methacrylate, polyimide, polyurea, polytetrafluoroethylene, polychlorotrifluoroethylene, poly-dichloro-difluoroethylene, a copolymer of chlorotrifluoroethylene and dichlorodifluoroethylene, a monomer mixture containing at least one comonomer and tetrafluoroethylene copolymers obtained by copolymerizing, fluorine-containing having a cyclic structure in the copolymerization main chain 共重合体、吸水率１％以上の吸水性物質、吸水率０．１％以下の防湿性物質等が挙げられる。 Copolymer, 1% by weight of the water absorbing water absorption material, water absorption of 0.1% or less of moisture-proof material, and the like.
保護層の形成方法については、特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、転写法を適用できる。 The method for forming the protective layer is not particularly limited, for example, a vacuum deposition method, a sputtering method, reactive sputtering method, MBE (molecular beam epitaxy) method, cluster ion beam method, an ion plating method, plasma polymerization method (high-frequency excitation ion plating method), a plasma CVD method, a laser CVD method, a thermal CVD method can be applied a gas source CVD method, coating method, printing method, a transfer method.
さらに、本発明の有機電界発光素子は、封止容器を用いて素子全体を封止してもよい。 The organic electroluminescent device of the present invention may be sealed for the entire device with a sealing cap.
また、封止容器と発光素子の間の空間に水分吸収剤又は不活性液体を封入してもよい。 Furthermore, a moisture absorbent or an inert liquid may be sealed in the space between the sealing container and the light emitting element. 水分吸収剤としては、特に限定されることはないが、例えば、酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、酸化マグネシウム等を挙げることができる。 The moisture absorbent is no particular limitation, for example, barium oxide, sodium oxide, potassium oxide, calcium oxide, sodium sulfate, calcium sulfate, magnesium sulfate, phosphorus pentoxide, calcium chloride, magnesium chloride, copper chloride , it may be mentioned cesium fluoride, niobium fluoride, calcium bromide, vanadium bromide, molecular sieve, zeolite, and magnesium oxide. 不活性液体としては、特に限定されることはないが、例えば、パラフィン類、流動パラフィン類、パーフルオロアルカンやパーフルオロアミン、パーフルオロエーテル等のフッ素系溶剤、塩素系溶剤、シリコーンオイル類が挙げられる。 The inert liquid is not particularly limited, for example, include paraffins, liquid paraffins, fluorine solvents, such as perfluoroalkane, fluorine-based solvents perfluoro ether, chlorinated solvents, and silicone oils It is.
本発明の有機電界発光素子は、陽極と陰極との間に直流（必要に応じて交流成分を含んでもよい）電圧（通常２ボルト〜１５ボルト）、又は直流電流を印加することにより、発光を得ることができる。 The organic electroluminescent device of the present invention, a direct current between the anode and the cathode (which may contain an alternating current component if necessary) voltage (usually 2 volts to 15 volts) or by applying a direct current, emits it is possible to obtain.
本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。 For the driving method of the organic electroluminescent device of the present invention, JP-A-2-148687, JP-same 6-301355 JP, same 5-29080, the 7-134558 JP, 8-234685, the Nos. 8-241047 each publication, patent No. 2784615, U.S. Patent No. 5828429, the specification of Nos. 6023308, can be applied to the driving method according to equal.
ブロモジベンゾフラン（化合物１６−１）の合成 窒素気流下−７８度で、ジベンゾフラン（１６．８２ｇ）のＴＨＦ（１７５ｍＬ）溶液にｎ−ブチルリチウムヘキサン溶液（１．６Ｍ，６９ｍＬ）を滴下し、その後８０分かけて室温まで昇温した。 In a nitrogen stream under -78 ° bromodibenzofuran (compound 16-1), it was added dropwise a dibenzofuran in THF (175 mL) solution of (16.82 g) n-butyl lithium hexane solution (1.6M, 69 mL), then 80 the temperature was raised to room temperature min over. 得られた溶液を、再び−７８度に冷却し、１，２−ジブロモエタン（１９．０ｍＬ）を加え、その後１２０分かけて室温まで昇温した。 The resulting solution was cooled again to -78 °, 1,2-dibromoethane (19.0 mL) was added, was warmed to room temperature over 120 minutes. 得られた反応溶液に、水を加え反応を停止させた。 To the resulting reaction solution, and the water was added the reaction was stopped. 得られた混合物を酢酸エチルで抽出し、集めた有機層を硫酸ナトリウムで乾燥させ、エバポレータで濃縮した。 The resulting mixture was extracted with ethyl acetate and the combined organic layers were dried over sodium sulfate, concentrated in an evaporator. 濃縮後化合物１６−１が１２．３５ｇ得られた。 After concentration the compound 16-1 was obtained 12.35 g.
ピラゾリルジベンゾフラン（化合物１７−１）の合成 窒素気流下で、ブロモジベンゾフラン（化合物１６−１）（１２．３５ｇ，５０ｍｍｏｌ）、ピラゾール（５．１１ｇ，７５ｍｍｏｌ）、酸化銅（Ｉ）（３５８ｍｇ，２．５ｍｍｏｌ）、サリチルアルドキシム（１．３７ｇ，１０ｍｍｏｌ）、炭酸セシウム（３２．６ｇ，１００ｍｍｏｌ）、ＤＭＦ（１００ｍＬ）の混合物を加熱還流下６時間反応させた。 Under a nitrogen stream pyrazolyl dibenzofuran (compound 17-1), bromodibenzofuran (Compound 16-1) (12.35 g, 50 mmol), pyrazole (5.11 g, 75 mmol), copper oxide (I) (358 mg, 2. 5 mmol), salicylaldoxime (1.37g, 10mmol), cesium carbonate (32.6g, 100mmol), was reacted mixture was heated under reflux for 6 hours DMF (100 mL). 得られた混合物からＤＭＦを減圧下で加熱留去した。 The DMF from the resulting mixture was evaporated heated under reduced pressure. 残渣に酢酸エチルを加え、セライトで濾過し、得られた液体に１Ｍ水酸化ナトリウム水溶液を加えた。 The residue was taken up in ethyl acetate, filtered through celite, was added 1M aqueous sodium hydroxide to the resultant liquid. 得られた混合物を酢酸エチルで抽出し、集めた有機層を硫酸ナトリウムで乾燥した。 The resulting mixture was extracted with ethyl acetate, the combined organic layers were dried over sodium sulfate. 有機層を濃縮後、シリカゲルカラムクロマトグラフィーにより生成し、化合物１７−１を９．１２ｇ（３９ｍｍｏｌ）得た。 After concentrating the organic layer, it was produced by silica gel column chromatography, the compound 17-1 to give 9.12 g (39 mmol).
化合物１１−２の合成 窒素気流下、ピラゾリルジベンゾフラン（化合物１７−１）２．５８ｇ（１１ｍｍｏｌ）、塩化イリジウム酸カリウム２．６１ｇ（５ｍｍｏｌ）、水３０ｍＬ、２−メトキシエタノール５０ｍＬの混合物を加熱還流下３時間反応させた。 A nitrogen stream of compound 11-2, pyrazolyl dibenzofuran (Compound 17-1) 2.58 g (11 mmol), potassium chloride iridium acid 2.61 g (5 mmol), water 30 mL, the mixture heated under reflux for 2-methoxyethanol 50mL 3 hours and allowed to react. 得られた懸濁液を濾過することで、黄色の粉末として化合物１１−２を３．７３ｇ得た。 The resulting suspension by the filtration to obtain 3.73g of the compound 11-2 as a yellow powder.
本発明の化合物（化合物９−１）の発光スペクトルを測定した。 The emission spectrum of the compound of the present invention (Compound 9-1) was measured. 測定は、EPA(エチルエーテル，イソペンタン，エチルアルコールの5：5：2混合溶液)中室温で測定を行なった。 Measurements, EPA (ethyl ether, isopentane, ethyl alcohol 5: 5: 2 mixed solution) were measured at room temperature in. また、特許文献３（ＷＯ２００４−０８５４５０ Ａ２）記載の下記公知化合物Ir(3bppz) 3 、Ir(2dmflpz) 3 、Ir(4bppz) 3の極大発光波長と併せて、下記表１にまとめた。 Also, in conjunction with patent document 3 (WO2004-085450 A2) following known compound Ir (3bppz) 3 according, Ir (2dmflpz) 3, Ir (4bppz) 3 maximum emission wavelengths are summarized in Table 1 below.
以上より、発光波長からIr(4bppz) 3 、化合物９−１は色純度良く青色発光することがわかった。 Thus, the emission wavelength Ir (4bppz) 3, compound 9-1 was found to color purity better blue emission.
洗浄した表面に陽極とてＩＴＯ薄膜をスパッタリングした石英ガラス基板を蒸着装置に入れ、銅フタロシアニンを１０ｎｍ蒸着し、この上に、ＮＰＤ（Ｎ，Ｎ'−ジ−α−ナフチル−Ｎ，Ｎ'−ジフェニル）−ベンジジン）を４０ｎｍ蒸着した。 Put washed quartz glass substrate with the anode by sputtering ITO thin film on the surface in the vapor deposition apparatus, the copper phthalocyanine was 10nm deposited, on this, NPD (N, N'-di -α- naphthyl -N, N' diphenyl) - benzidine) was 40nm deposition. この上に、発光材料であるイリジウム錯体（化合物９−１）とホスト材料であるｍＣＰ（１，３−ジ（９Ｈ−カルバゾル−９−イル）ベンゼン）を１０：９０の比率（質量比）で２０ｎｍ蒸着し、この上に、ＢＡｌｑを６ｎｍ蒸着し、この上に、Ａｌｑ（トリス（８−ヒドロキシキノリン）アルミニウム錯体）を２０ｎｍ蒸着した。 On this, in the iridium complex is a light emitting material (Compound 9-1) as a host material mCP (1,3-di (9H-carbazol-9-yl) benzene) to ten ninety ratio (mass ratio) and 20nm deposited, on this, to 6nm depositing BAlq, on this, and Alq (tris (8-hydroxyquinoline) aluminum complex) was 20nm deposited. この上に、フッ化リチウムを３ｎｍ蒸着した後、アルミニウム６０ｎｍを蒸着し、素子を作製した。 On this, after 3nm deposited lithium fluoride, aluminum 60nm was deposited to produce a device. 東陽テクニカ製ソースメジャーユニット２４００型を用いて、直流定電圧をＥＬ素子に印加して発光させた結果、イリジウム錯体（化合物９−１）に由来するりん光発光が得られた。 Manufactured by Toyo Corporation Source Measure Unit 2400 direct-current constant voltage to emit light is applied to the EL element, the phosphorescent was obtained from the iridium complex (compound 9-1).
実施例１と同様にして、素子を作製した。 In the same manner as in Example 1 to prepare an element. それぞれの素子において、発光材料に由来する発光を得た。 In each element, to obtain a light emission derived from the light emitting material. 作製素子の構成を、下記表２に示す。 The structure of the fabricated device are shown in Table 2 below.
以下、表３に実施例１、２と比較例１〜３の結果をまとめた。 Hereinafter, we summarize the results of Comparative Examples 1 to 3 Examples 1 and 2 in Table 3. 値は、実施例１の値を基準として相対値で示してある。 The value is shown as a relative value to the value of Example 1 as a reference. 素子寿命は初期輝度３６０ｃａ／ｍ ２で定電流駆動した際の輝度半減までの時間、発光効率・駆動電圧はそれぞれ輝度３６０ｃａ／ｍ ２駆動時の値より算出した。 Element lifetime initial luminance 360 CA / m 2 at the time until the luminance half when the constant current drive, the light emission efficiency and driving voltage were respectively calculated from the value when the luminance 360 CA / m 2 drive.
実施例１、２と比較例１〜３を比較すると、本発明の化合物を用いた有機電界発光素子は発光効率が良く、駆動電圧は低く、素子寿命が長く、いずれの性能も優れていることがわかる。 Comparing Comparative Examples 1 to 3 Examples 1 and 2, the organic electroluminescent device using the compound of the present invention may luminous efficiency, driving voltage is low, the device has a long life, is excellent both in performance It is seen.
また、実施例１と実施例２を比較すると、特に含窒素有機材料をホスト材料として用いた有機電界発光素子はより発光効率が良く、駆動電圧は低く、素子寿命が長く、いずれの性能も更に優れていることがわかる。 Furthermore, a comparison of Examples 1 and 2, in particular organic electroluminescent device using the nitrogen-containing organic material as the host material may more luminous efficiency, driving voltage is low, a long element lifetime, further none of the performance it can be seen that excellent.
本発明の化合物は色純度の良い青色発光し、また本発明の化合物を用いた素子により、発光効率、駆動電圧、素子寿命全ての性能の向上が達成された。 The compounds of the present invention is blue light emission with high color purity, and by device using the compound of the present invention, luminous efficiency, driving voltage, improvement in element lifetime all performance was achieved.
一対の電極間に発光層を含む少なくとも一層の有機層を有する有機電界発光素子であって、下記一般式［１］で表される化合物を少なくとも一層の有機層に含有する有機電界発光素子。 An organic electroluminescent device comprising at least one organic layer including a light emitting layer between a pair of electrodes, the organic electroluminescent device comprising at least one organic layer a compound represented by the following general formula .
前記一般式［１］で表される化合物が、下記一般式［４］で示される化合物であることを特徴とする請求項１に記載の有機電界発光素子。 The organic electroluminescent device of claim 1, wherein the compound represented by the general formula , characterized in that a compound represented by the following general formula .
前記一般式［１］で表される化合物が、下記一般式［５］で示される化合物であることを特徴とする請求項１に記載の有機電界発光素子。 The organic electroluminescent device of claim 1, wherein the compound represented by the general formula , characterized in that a compound represented by the following general formula .
前記一般式［１］で表される化合物が、下記一般式［８］で示される化合物であることを特徴とする請求項１に記載の有機電界発光素子。 The organic electroluminescent device of claim 1, wherein the compound represented by the general formula , characterized in that a compound represented by the following general formula .
前記一般式［１］、［４］、［５］または［８］で表される化合物を発光層に含有することを特徴とする請求項１〜４のいずれかに記載の有機電界発光素子。 Formula ,  The organic electroluminescent device according to claim 1, characterized in that it contains a light-emitting layer a compound represented by  or .
含窒素有機材料をホスト材料として発光層に含有することを特徴とする請求項１〜５のいずれかに記載の有機電界発光素子。 The organic electroluminescence device according to claim 1, characterized in that it contains a light-emitting layer a nitrogen-containing organic material as the host material.
前記有機電界発光素子が電子輸送層を含み、該電子輸送層に金属錯体系材料を含有することを特徴とする請求項１〜６のいずれかに記載の有機電界発光素子。 The organic light emitting diode comprises an electron transport layer, an organic electroluminescent device according to claim 1, characterized in that it contains a metal complex-based material to the electron transport layer.

References: Application No. 2004
 Application No. 2005
 Application No. 2004
 Application No. 2005
 Application No. 2004
 Application No. 2005
 Application No. 2005